(57)【特許請求の範囲】
【請求項１】
式（１−ａ）で表される化合物。
0005958608.tif 000084
式中、Ｒ１およびＲ２は独立して、炭素数１〜８の直鎖アルキルまたは炭素数２〜８の直鎖アルケニルであり；
環Ａ１は、トランス−１，４−シクロヘキシレンまたは１，４−シクロヘキセニレンであり；
Ｑ１およびＱ２は共にフッ素である。
【請求項２】
環Ａ１が１，４−シクロヘキセニレンである、請求項１に記載の化合物。
【請求項３】
Ｒ１およびＲ２の一方が炭素数２〜８の直鎖アルケニルである、請求項１または２に記載の化合物。
【請求項４】
請求項１〜３のいずれか１項に記載の化合物を少なくとも１つ含有することを特徴とする液晶組成物。
【請求項５】
一般式（２）、（３）、および（４）で表される化合物の群から選択される少なくとも１つの化合物をさらに含有する、請求項４に記載の液晶組成物。
0005958608.tif 000085
式中、Ｒ３は独立して炭素数１〜１０のアルキルまたは炭素数２〜１０のアルケニルであり、これらにおいて、任意の水素はフッ素で置き換えられてもよく、任意の−ＣＨ2−は−Ｏ−で置き換えられてもよく；
Ｘ１はフッ素または塩素であり；
環Ａ２、環Ａ３、および環Ａ４は独立して、トランス−１，４−シクロヘキシレン、トランス−１，３−ジオキサン−２，５−ジイル、ピリミジン−２，５−ジイル、トランス−１−ピラン−２，５−ジイル、または任意の水素がフッ素で置き換えられてもよい１，４−フェニレンであり；
Ｚ１およびＺ２は独立して、−（ＣＨ2）2−、−（ＣＨ2）4−、−ＣＯＯ−、−ＣＦ2Ｏ−、−ＯＣＦ2−、−ＣＨ＝ＣＨ−、−Ｃ≡Ｃ−、−ＣＨ２Ｏ−、または単結合であり；
Ｌ１およびＬ２は独立して、水素またはフッ素である。
【請求項６】
一般式（５）で表される化合物の群から選択される少なくとも１つの化合物をさらに含有する、請求項４に記載の液晶組成物。
0005958608.tif 000086
式中、Ｒ４は炭素数１〜１０のアルキルまたは炭素数２〜１０のアルケニルであり、アルキルおよびアルケニルにおいて任意の水素はフッ素で置き換えられてもよく、任意の−ＣＨ2−は−Ｏ−で置き換えられてもよく；
Ｘ２は−Ｃ≡Ｎまたは−Ｃ≡Ｃ−Ｃ≡Ｎであり；
環Ｂ１、環Ｂ２、および環Ｂ３は独立して、トランス−１，４−シクロヘキシレン、任意の水素がフッ素で置き換えられてもよい１，４−フェニレン、トランス−１，３−ジオキサン−２，５−ジイル、トランス−１−ピラン−２，５−ジイル、またはピリミジン−２，５−ジイルであり；
Ｚ３は、−（ＣＨ2）2−、−ＣＯＯ−、−ＣＦ2Ｏ−、−ＯＣＦ2−、−Ｃ≡Ｃ−、−ＣＨ２Ｏ−、または単結合であり；
Ｌ３およびＬ４は独立して、水素またはフッ素であり；
ｑは、０、１、または２であり、ｒは０または１である。
【請求項７】
一般式（６）、（７）、（８）、（９）、（１０）、および（１１）で表される化合物の群から選択される少なくとも１つの化合物をさらに含有する、請求項４に記載の液晶組成物。
0005958608.tif 000087
式中、Ｒ５は炭素数１〜１０のアルキルまたは炭素数２〜１０のアルケニルであり、これらにおいて、任意の水素はフッ素で置き換えられてもよく、Ｒ６は炭素数１〜９のアルコキシまたは炭素数２〜９のアルケニルオキシであり、これらにおいて任意の水素はフッ素で置き換えられてもよく；
環Ｃ１、環Ｃ２、環Ｃ３、および環Ｃ４は独立して、トランス−１，４−シクロヘキシレン、１，４−シクロヘキセニレン、任意の水素がフッ素で置き換えられてもよい１，４−フェニレン、トランス−１−ピラン−２，５−ジイル、またはトランス−デカヒドロ−２，６−ナフタレンであり；
Ｚ４、Ｚ５、Ｚ６、およびＺ７は独立して、−（ＣＨ2）2−、−ＣＯＯ−、−ＣＨ２Ｏ−、−ＯＣＦ２−、−ＯＣＦ２（ＣＨ2）2−、または単結合であり；
Ｌ５およびＬ６は独立して、フッ素または塩素であり；
ｊ、ｋ、ｌ、ｍ、ｎ、およびｐは独立して、０または１であり、ｋ、ｌ、ｍ、およびｎの和は、１または２である。
【請求項８】
一般式（１２）、（１３）、および（１４）で表される化合物の群から選択される少なくとも１つの化合物をさらに含有する、請求項４に記載の液晶組成物。
0005958608.tif 000088
式中、Ｒ７およびＲ８は独立して、炭素数１〜１０のアルキルまたは炭素数２〜１０のアルケニルであり、これらにおいて、任意の水素はフッ素で置き換えられてもよく、任意の−ＣＨ2−は−Ｏ−で置き換えられてもよく；
環Ｄ１、環Ｄ２、および環Ｄ３は独立して、トランス−１，４−シクロヘキシレン、ピリミジン−２，５−ジイル、１，４−フェニレン、２−フルオロ−１，４−フェニレン、３−フルオロ−１，４−フェニレン、または２，５−ジフルオロ１，４−フェニレンであり；
Ｚ８およびＺ９は独立して、−Ｃ≡Ｃ−、−ＣＯＯ−、−（ＣＨ2）2−、−ＣＨ＝ＣＨ−、または単結合である。
【請求項９】
請求項８記載の一般式（１２）、（１３）、および（１４）で表される化合物の群から選択される少なくとも１つの化合物をさらに含有する、請求項７に記載の液晶組成物。
【請求項１０】
少なくとも１つの光学活性化合物および／または重合可能な化合物をさらに含有する、請求項４〜９のいずれか１項に記載の液晶組成物。
【請求項１１】
少なくとも１つの酸化防止剤および／または紫外線吸収剤をさらに含有する請求項４〜１０のいずれか１項に記載の液晶組成物。
【請求項１２】
請求項４〜１１のいずれか１項に記載の液晶組成物を含有する液晶表示素子。
【発明の詳細な説明】
【技術分野】
【０００１】
本発明は液晶表示素子用の材料として有用な新規液晶性化合物およびこの化合物を含有する液晶組成物に関する。詳しくは低い粘度、他の液晶性化合物との良好な相溶性を持ち、加えて適切な大きさの光学異方性および誘電率異方性を有し、液晶表示素子に使用した場合には急峻な電気光学特性を有する新規液晶性化合物およびこの化合物を含有する液晶組成物ならびにこの液晶組成物を含有する液晶表示素子に関する。
【背景技術】
【０００２】
液晶性化合物を含有した表示素子は、時計、電卓、ワ−プロなどのディスプレイに広く利用されている。これらの表示素子は液晶性化合物の光学異方性、誘電率異方性などを利用したものである。
【０００３】
液晶相には、ネマチック液晶相、スメクチック液晶相、コレステリック液晶相があるが、ネマチック液晶相を利用したものが最も広く用いられている。また表示方式としては動的散乱（ＤＳ）、配向相変形（ＤＡＰ）、ゲスト／ホスト（ＧＨ）、ねじれネマチック（ＴＮ）、超ねじれネマチック（ＳＴＮ）、薄膜トランジスタ（ＴＦＴ）、垂直配向（ＶＡ）、インプレ−ンスイッチング（ＩＰＳ）、高分子支持配向（ＰＳＡ）モードなどがある。
【０００４】
これらの表示方式で用いられる液晶性化合物は、室温を中心とする広い温度範囲で液晶相を示し、表示素子が使用される条件下で十分に安定であり、さらに表示素子を駆動させるに十分な特性を持たなくてはならないが、現在のところ単一の液晶性化合物でこの条件を満たすものは見いだされていない。
【０００５】
このため数種類から数十種類の液晶性化合物を混合することにより要求特性を備えた液晶組成物を調製しているのが実状である。これらの液晶組成物は、表示素子が使用される条件下で通常存在する水分、光、熱、空気に対して安定であり、また電場や電磁放射に対しても安定であるうえ、混合される化合物に対し化学的にも安定であることが要求される。また、液晶組成物には、その光学異方性（Δｎ）および誘電率異方性（Δε）などの特性が表示方式や表示素子の形状に依存して適当な値であることが必要とされる。さらに液晶組成物中の各成分は、相互に良好な溶解性を持つことが重要である。
【０００６】
良好な液晶表示を行うためには、それを構成する液晶表示素子のセル厚みと使用される液晶組成物の光学異方性の値は一定であることが好ましい（Ｅ．Ｊａｋｅｍａｎら、Ｐｙｈｓ．Ｌｅｔｔ．，３９Ａ．６９（１９７２））。また、液晶表示素子の応答速度は、用いられるセルの厚みの二乗に反比例する。それ故、動画などの表示にも応用できる高速応答可能な液晶表示素子を製造するには大きな光学異方性の値を有する液晶組成物を持たなくてはならない。大きな光学異方性の値を有する液晶性化合物として種々の化合物開発がおこなわれたが、一般に、このような大きな光学異方性を有する化合物は高度に共役した分子構造を有するが、その他の液晶性化合物との相溶性が悪い傾向があり、良好な電気特性を有する液晶組成物の構成成分として用いにくい。さらに、薄膜トランジスタ方式の液晶表示素子などの、高い絶縁性（比抵抗）を要求される液晶組成物の構成成分として用いられる液晶性化合物には、高い安定性を要求される。
【０００７】
また、上述した動作モードの中でもＩＰＳ、ＶＡ、ＰＳＡモードなどは、液晶分子の垂直配向性を利用した動作モードであり、ＴＮ、ＳＴＮモードなどの従来の表示モードの欠点である視野角の狭さを改善可能であることが知られている。
【０００８】
そして、従来からこれら動作モードの液晶表示素子に使用可能な、負の誘電率異方性を有する液晶組成物の成分として、ベンゼン環上の水素がフッ素で置き換えられた液晶性化合物が数多く検討されてきている（特許文献１〜８参照。）。
【０００９】
例えば、特許文献１には、ベンゼン環上の水素がフッ素で置き換えられ、側鎖にアルキルを有する化合物（ｓ−１）が、また、特許文献２には、ベンゼン環上の水素がフッ素で置き換えられ、側鎖にアルケニルを有する化合物（ｓ−２）が検討されている。
【００１０】
0005958608.tif 000002
【００１１】
しかし、化合物（ｓ−１）は、誘電率異方性が小さく、化合物（ｓ−２）でも誘電率異方性の大きさは充分ではない。また、側鎖にアルキルを有し、側方基がハロゲンなどの極性基である化合物として特許文献３に化合物（ｓ−３）が、特許文献４〜７には化合物（ｓ−４）および化合物（ｓ−５）が開示されている。
【００１２】
その他にも、特許文献８には、両側鎖がアルコキシであり、側方基がハロゲンなどの極性基である化合物（ｓ−６）が開示されているが、本願のように両側鎖がアルコキシまたはアルケニルオキシである２環化合物や、中央の環に２，３−ジハロゲノ−１，４−フェニレンを有し、両側鎖がアルコキシまたはアルケニルオキシである３環化合物は開示されていない。
【００１３】
0005958608.tif 000003
【００１４】
0005958608.tif 000004
【００１５】
0005958608.tif 000005
【００１６】
そのうえ、化合物（ｓ−３）は、誘電率異方性が非常に小さいため、これらを含有する液晶組成物では、液晶表示素子を駆動できない。また、化合物（ｓ−４）および（ｓ−５）では、誘電率異方性が充分大きくない上に、他の液晶性化合物との相溶性が低いため、液晶組成物中に少量しか含有させることができない。さらに、化合物（ｓ−６）では、光学異方性が小さく、粘度が高いため、これらを含有する液晶組成物ではその駆動電圧を下げることができないなどの、さらに改良の求められる点がある。
【先行技術文献】
【特許文献】
【００１７】
【特許文献１】特開平０２−００４７２５号公報
【特許文献２】特開２０００−０５３６０２号公報
【特許文献３】特開平０７−０５３４３２号公報
【特許文献４】特開２００４−０３５６９８号公報
【特許文献５】特開２００５−５３７５２０号公報
【特許文献６】特開２００７−００７４９３号公報
【特許文献７】特開２００７−０２３０７１号公報
【特許文献８】特開２００１−３１６６６９号公報
【発明の概要】
【発明が解決しようとする課題】
【００１８】
したがって、ＩＰＳモード、ＶＡモードおよびＰＳＡモードなどの動作モードで使用される液晶表示素子であっても、ＣＲＴと比較すれば表示素子としてはいまだ問題があり、例えば、応答速度の向上、コントラストの向上、駆動電圧の低下が望まれている
【００１９】
上述したＩＰＳモード、ＶＡモードあるいはＰＳＡモードで動作する表示素子は、主として、負の誘電率異方性を有する液晶組成物から構成されているが、上記特性などをさらに向上させるためには、液晶組成物に含まれる液晶性化合物が、以下（１）〜（８）で示す特性を有することが必要である。すなわち、
（１）化学的な安定性と物理的な安定性を有すること。
（２）高い透明点を有すること。透明点は、液晶相−等方相の転移温度である。
（３）液晶相の低い下限温度を有すること。液晶相は、ネマチック相、スメクチック相などを意味する。
（４）小さな粘度を有すること。
（５）適切な光学異方性を有すること。
（６）適切な負の誘電率異方性を有すること。大きな誘電率異方性を有する化合物は、大きな粘度を有することが多い。
（７）適切な弾性定数Ｋ３３およびＫ１１（Ｋ３３：ベンド弾性定数、Ｋ１１：スプレイ弾性定数）を有すること、および
（８）他の液晶性化合物との相溶性に優れること。
【００２０】
（１）のように化学的、物理的に安定な液晶性化合物を含む組成物を表示素子に用いると、電圧保持率を大きくすることができる。
また、（２）、（３）のように、高い透明点、あるいは液晶相の低い下限温度を有する液晶性化合物を含む組成物ではネマチック相の温度範囲を広げることが可能となり、幅広い温度領域で表示素子として使用することが可能となる。
【００２１】
さらに、（４）のように粘度の小さい化合物、（７）のように大きな弾性定数Ｋ３３を有する化合物を含む組成物を表示素子として用いると応答速度を向上することができ、（５）のように適切な光学異方性を有する化合物を含む組成物を用いた表示素子の場合は、表示素子のコントラストの向上を図ることができる。
【００２２】
加えて、液晶性化合物が負の大きな誘電率異方性を有する場合には、この化合物を含む液晶組成物のしきい値電圧を低くすることができるので、（６）のように適切な負の誘電率異方性を有する化合物を含む組成物を用いた表示素子の場合には、表示素子の駆動電圧を低くし、消費電力も小さくすることができる。さらに（７）のように適切な弾性定数Ｋ３３を有する化合物を含む組成物を表示素子として用いることで表示素子の駆動電圧を調整することができ、消費電力も調整することができる。
【００２３】
液晶性化合物は、単一の化合物では発揮することが困難な特性を発現させるために、他の多くの液晶性化合物と混合して調製した組成物として用いることが一般的である。したがって、表示素子に用いる液晶性化合物は、（８）のように、他の液晶性化合物などとの相溶性が良好であることが好ましい。また、表示素子は、氷点下を含め幅広い温度領域で使用することもあるので、低い温度領域から良好な相溶性を示す化合物であることが好ましい場合もある。
【００２４】
本発明の第一の目的は、従来技術の欠点を解消し、液晶性化合物に必要な一般的物性、熱、光などに対する安定性、小さな粘度、適切な大きさの光学異方性、適切な大きさの負の誘電率異方性、適切な大きさの弾性定数Ｋ３３、Ｋ１１および急峻な電気光学特性、ネマチック相の広い温度範囲、および他の液晶性化合物との優れた相溶性を有する液晶性化合物を提供することであり、特にネマチック相の広い温度範囲を有する液晶性化合物を提供することである。
【００２５】
第二の目的は、この液晶性化合物を含有し、ネマチック相の高い上限温度、ネマチック相の低い下限温度、小さな粘度、適切な光学異方性、および低いしきい値電圧を有する液晶組成物を提供することであり、特にネマチック相の高い上限温度およびネマチック相の低い下限温度を有する液晶組成物を提供することである。
【００２６】
第三の目的は、この組成物を含有し、使用できる広い温度範囲、短い応答時間、小さな消費電力、大きなコントラスト、および低い駆動電圧を有する液晶表示素子を提供することであり、特に、使用できる広い温度範囲を有する液晶表示素子を提供することである。
【課題を解決するための手段】
【００２７】
本発明者らは課題を解決するために鋭意検討した結果、側方基にハロゲンなどの極性基を有するビフェニル化合物が極めて大きな弾性定数Ｋ３３（Ｋ３３：ベンド弾性定数）、非常に低い粘度、高い化学的安定性、ネマチック相の広い温度範囲、大きな光学異方性、および適切な大きさの負の誘電率異方性を持つことを見出した。さらに上記化合物を含有する液晶組成物を用いると、急峻な電気光学特性、短い応答時間、広い動作温度範囲および駆動電力が小さい液晶表示素子を作製できることを見出した。従って、上記化合物は液晶表示素子、特に現在広く利用されているＥＣＢ、ＩＰＳ、ＶＡ、ＰＳＡモードなどの液晶表示素子に好適であることを見出し、本発明を完成するに至ったものである。
【００２８】
本発明は下記の項などである。
１．  式（ｉ）で表される化合物。
0005958608.tif 000006
式中、Ｒ１およびＲ２は独立して、炭素数１〜８のアルキルまたは炭素数２〜８のアルケニルであり；
環Ａ１は、トランス−１，４−シクロヘキシレン、１，４−シクロヘキセニレン、または１，４−フェニレンであり；
環Ａ２は、トランス−１，４−シクロヘキシレン、１，４−シクロヘキセニレン、２−フルオロ−１，４−フェニレン、３−フルオロ−１，４−フェニレン、２，３−ジフルオロ−１，４−フェニレン、２−フルオロ−３−クロロ−１，４−フェニレン、または２−クロロ−３−フルオロ−１，４−フェニレンであり；
Ｑ１およびＱ２は独立して、フッ素または塩素であり；
ｈは、０、１、または２であり、ｈが２であるとき、環Ａ２は同一であっても異なってもよい。
２．  式（１）で表される化合物。
0005958608.tif 000007
式中、Ｒ１およびＲ２は独立して、炭素数１〜８のアルキルまたは炭素数２〜８のアルケニルであり；
環Ａ１は、トランス−１，４−シクロヘキシレンまたは１，４−シクロヘキセニレンであり；
環Ａ２は、トランス−１，４−シクロヘキシレン、１，４−シクロヘキセニレン、２−フルオロ−１，４−フェニレン、３−フルオロ−１，４−フェニレン、２，３−ジフルオロ−１，４−フェニレン、２−フルオロ−３−クロロ−１，４−フェニレン、または２−クロロ−３−フルオロ−１，４−フェニレンであり；
Ｑ１およびＱ２は独立して、フッ素または塩素であり；
ｈは、０、１、または２であり、ｈが２であるとき、環Ａ２は同一であっても異なってもよい。
【００２９】
３．  ｈが０である、項２に記載の化合物。
【００３０】
４．  ｈが１である、項２に記載の化合物。
【００３１】
５．  環Ａ１が１，４−シクロヘキセニレンである、項２〜４のいずれか１項に記載の化合物。
【００３２】
６．  Ｑ１およびＱ２の一方がフッ素であり、他方が塩素である、項２〜５のいずれか１項に記載の化合物。
【００３３】
７．  Ｒ１およびＲ２の一方が炭素数２〜８のアルケニルである、項２〜６のいずれか１項に記載の化合物。
【００３４】
８．  式（１−ａ）で表される項２記載の化合物。
0005958608.tif 000008
式中、Ｒ１およびＲ２は独立して、炭素数１〜８の直鎖アルキルまたは炭素数２〜８の直鎖アルケニルであり；
環Ａ１は、トランス−１，４−シクロヘキシレンまたは１，４−シクロヘキセニレンであり；
Ｑ１およびＱ２は独立して、フッ素または塩素である。
【００３５】
９．  環Ａ１が１，４−シクロヘキセニレンである、項８に記載の化合物。
【００３６】
１０．  Ｑ１およびＱ２の一方がフッ素であり、他方が塩素である、項８または９に記載の化合物。
【００３７】
１１．  Ｒ１およびＲ２の一方が炭素数２〜８の直鎖アルケニルである、項８〜１０のいずれか１項に記載の化合物。
【００３８】
１２．  Ｒ１がＣＨ３ＣＨ＝ＣＨＣＨ２−である、項１１に記載の化合物。
【００３９】
１３．  式（１−ｂ）で表される項２記載の化合物。
0005958608.tif 000009
式中、Ｒ１およびＲ２は独立して、炭素数１〜８の直鎖アルキルまたは炭素数２〜８の直鎖アルケニルであり；
環Ａ１および環Ａ２は独立して、トランス−１，４−シクロヘキシレンまたは１，４−シクロヘキセニレンであり；
Ｑ１およびＱ２は独立して、フッ素または塩素である。
【００４０】
１４．  環Ａ１および環Ａ２が共に、トランス−１，４−シクロヘキシレンであり、Ｑ１およびＱ２が共に、フッ素である、項１３に記載の化合物。
【００４１】
１５．  式（１−ｃ）で表される化合物。
0005958608.tif 000010
式中、Ｒ１およびＲ２は独立して、炭素数１〜８の直鎖アルキル、または炭素数２〜８の直鎖アルケニルであり；
環Ａ１は、トランス−１，４−シクロヘキシレンまたは１，４−シクロヘキセニレンであり；
Ｑ１およびＱ２は独立して、フッ素または塩素であり；
Ｑ３およびＱ４は独立して、水素、フッ素または塩素であり、Ｑ３およびＱ４の一方はフッ素である。
【００４２】
１６．  環Ａ１がトランス−１，４−シクロヘキシレンであり、Ｑ１、Ｑ２、およびＱ４がフッ素であり、Ｑ３が水素である、項１５に記載の化合物。
【００４３】
１７．  環Ａ１がトランス−１，４−シクロヘキシレンであり、Ｑ１、Ｑ２、Ｑ３、およびＱ４がフッ素である、項１５に記載の化合物。
【００４４】
１８．
式（ｉ−ｄ）で表される請求項１記載の化合物。
0005958608.tif 000011
式中、Ｒ１およびＲ２は独立して、炭素数１〜８の直鎖アルキルまたは炭素数２〜８の直鎖アルケニルであり；
Ｑ１およびＱ２は独立して、フッ素または塩素であり；
Ｑ３およびＱ４は独立して、水素、フッ素または塩素であり、Ｑ３およびＱ４の一方はフッ素である。
１９．  項１〜１８のいずれか１項に記載の化合物を少なくとも１つ含有することを特徴とする液晶組成物。
【００４５】
２０．  一般式（２）、（３）、および（４）で表される化合物の群から選択される少なくとも１つの化合物をさらに含有する、項１９に記載の液晶組成物。
0005958608.tif 000012
式中、Ｒ３は独立して炭素数１〜１０のアルキルまたは炭素数２〜１０のアルケニルであり、これらにおいて、任意の水素はフッ素で置き換えられてもよく、任意の−ＣＨ2−は−Ｏ−で置き換えられてもよく；
Ｘ１はフッ素または塩素であり；
環Ａ２、環Ａ３、および環Ａ４は独立して、トランス−１，４−シクロヘキシレン、トランス−１，３−ジオキサン−２，５−ジイル、ピリミジン−２，５−ジイル、トランス−１−ピラン−２，５−ジイル、または任意の水素がフッ素で置き換えられてもよい１，４−フェニレンであり；
Ｚ１およびＺ２は独立して、−（ＣＨ2）2−、−（ＣＨ2）4−、−ＣＯＯ−、−ＣＦ2Ｏ−、−ＯＣＦ2−、−ＣＨ＝ＣＨ−、−Ｃ≡Ｃ−、−ＣＨ２Ｏ−、または単結合であり；
Ｌ１およびＬ２は独立して、水素またはフッ素である。
【００４６】
２１．  一般式（５）で表される化合物の群から選択される少なくとも１つの化合物をさらに含有する、項１９に記載の液晶組成物。
0005958608.tif 000013
式中、Ｒ４は炭素数１〜１０のアルキルまたは炭素数２〜１０のアルケニルであり、アルキルおよびアルケニルにおいて任意の水素はフッ素で置き換えられてもよく、任意の−ＣＨ2−は−Ｏ−で置き換えられてもよく；
Ｘ２は−Ｃ≡Ｎまたは−Ｃ≡Ｃ−Ｃ≡Ｎであり；
環Ｂ１、環Ｂ２、および環Ｂ３は独立して、トランス−１，４−シクロヘキシレン、任意の水素がフッ素で置き換えられてもよい１，４−フェニレン、トランス−１，３−ジオキサン−２，５−ジイル、トランス−１−ピラン−２，５−ジイル、またはピリミジン−２，５−ジイルであり；
Ｚ３は、−（ＣＨ2）2−、−ＣＯＯ−、−ＣＦ2Ｏ−、−ＯＣＦ2−、−Ｃ≡Ｃ−、−ＣＨ２Ｏ−、または単結合であり；
Ｌ３およびＬ４は独立して、水素またはフッ素であり；
ｑは、０、１、または２であり、ｒは０または１である。
【００４７】
２２．  一般式（６）、（７）、（８）、（９）、（１０）、および（１１）で表される化合物の群から選択される少なくとも１つの化合物をさらに含有する、項１９に記載の液晶組成物。
0005958608.tif 000014
式中、Ｒ５は炭素数１〜１０のアルキルまたは炭素数２〜１０のアルケニルであり、これらにおいて、任意の水素はフッ素で置き換えられてもよく、Ｒ６は炭素数１〜９のアルコキシまたは炭素数２〜９のアルケニルオキシであり、これらにおいて任意の水素はフッ素で置き換えられてもよく；
環Ｃ１、環Ｃ２、環Ｃ３、および環Ｃ４は独立して、トランス−１，４−シクロヘキシレン、１，４−シクロヘキセニレン、任意の水素がフッ素で置き換えられてもよい１，４−フェニレン、トランス−１−ピラン−２，５−ジイル、またはトランス−デカヒドロ−２，６−ナフタレンであり；
Ｚ４、Ｚ５、Ｚ６、およびＺ７は独立して、−（ＣＨ2）2−、−ＣＯＯ−、−ＣＨ２Ｏ−、−ＯＣＦ２−、−ＯＣＦ２（ＣＨ2）2−、または単結合であり；
Ｌ５およびＬ６は独立して、フッ素または塩素であり；
ｊ、ｋ、ｌ、ｍ、ｎ、およびｐは独立して、０または１であり、ｋ、ｌ、ｍ、およびｎの和は、１または２である。
【００４８】
２３．  一般式（１２）、（１３）、および（１４）で表される化合物の群から選択される少なくとも１つの化合物をさらに含有する、項１９に記載の液晶組成物。
0005958608.tif 000015
式中、Ｒ７およびＲ８は独立して、炭素数１〜１０のアルキルまたは炭素数２〜１０のアルケニルであり、これらにおいて、任意の水素はフッ素で置き換えられてもよく、任意の−ＣＨ2−は−Ｏ−で置き換えられてもよく；
環Ｄ１、環Ｄ２、および環Ｄ３は独立して、トランス−１，４−シクロヘキシレン、ピリミジン−２，５−ジイル、１，４−フェニレン、２−フルオロ−１，４−フェニレン、３−フルオロ−１，４−フェニレン、または２，５−ジフルオロ１，４−フェニレンであり；
Ｚ８およびＺ９は独立して、−Ｃ≡Ｃ−、−ＣＯＯ−、−（ＣＨ2）2−、−ＣＨ＝ＣＨ−、または単結合である。
【００４９】
２４．  項２１記載の一般式（５）で表される化合物の群から選択される少なくとも１つの化合物をさらに含有する、項２０に記載の液晶組成物。
【００５０】
２５．  項２３記載の一般式（１２）、（１３）、および（１４）で表される化合物の群から選択される少なくとも１つの化合物をさらに含有する、項２０に記載の液晶組成物。
【００５１】
２６．  項２３記載の一般式（１２）、（１３）、および（１４）で表される化合物の群から選択される少なくとも１つの化合物をさらに含有する、項２１に記載の液晶組成物。
【００５２】
２７．  項２３記載の一般式（１２）、（１３）、および（１４）で表される化合物の群から選択される少なくとも１つの化合物をさらに含有する、項２２に記載の液晶組成物。
【００５３】
２８．  少なくとも１つの光学活性化合物および／または重合可能な化合物をさらに含有する、項１９〜２７のいずれか１項に記載の液晶組成物。
【００５４】
２９．  少なくとも１つの酸化防止剤および／または紫外線吸収剤をさらに含有する項１９〜２８のいずれか１項に記載の液晶組成物。
【００５５】
３０．  項１９〜２９のいずれか１項に記載の液晶組成物を含有する液晶表示素子。
【発明の効果】
【００５６】
本発明の化合物は、液晶性化合物に必要な一般的物性、熱、光などに対する安定性、小さな粘度、適切な大きさの光学異方性、適切な大きさの負の誘電率異方性、および他の液晶性化合物との優れた相溶性を有する。本発明の液晶組成物は、これらの化合物の少なくとも一つを含有し、そしてネマチック相の高い上限温度、ネマチック相の低い下限温度、小さな粘度、適切な大きさの光学異方性、適切な弾性定数Ｋ３３（Ｋ３３：ベンド弾性定数）および低いしきい値電圧を有する。本発明の液晶表示素子は、この組成物を含有し、そして使用できる広い温度範囲、短い応答時間、小さな消費電力、大きなコントラスト比、および低い駆動電圧を有する。
【００５７】
すなわち、本発明の化合物は、公知の同様な構造の化合物に比べ、他の液晶性化合物との相溶性に優れかつ低粘度であり、液晶温度範囲も広い。また、類似の化合物と比較し、低いしきい値電圧を有するうえ比較的低粘度を示す。さらに本発明化合物は液晶表示素子が通常使用される条件下において物理的および化学的に十分安定であり、ネマチック液晶組成物の構成成分として極めて優れ、ＴＮ、ＳＴＮ、ＴＦＴ、ＶＡ、ＩＰＳ、およびＰＳＡモード用の液晶組成物の構成成分として好適に使用することができる。
【発明を実施するための形態】
【００５８】
この明細書における用語の使い方は次のとおりである。液晶性化合物は、ネマチック相、スメクチック相などの液晶相を有する化合物、および液晶相を有しないが液晶組成物の成分として有用な化合物の総称である。液晶性化合物、液晶組成物、液晶表示素子をそれぞれ化合物、組成物、素子と略すことがある。液晶表示素子は液晶表示パネルおよび液晶表示モジュールの総称である。ネマチック相の上限温度はネマチック相−等方相の相転移温度であり、そして単に上限温度と略すことがある。ネマチック相の下限温度を単に下限温度と略すことがある。式（１）で表わされる化合物を化合物（１）と略すことがある。この略記は式（２）などで表される化合物にも適用することがある。式（ｉ）および式（１）〜（１４）において、六角形で囲んだＡ１、Ｂ１、Ｃ１、Ｄ１などの記号はそれぞれ環Ａ１、環Ｂ１、環Ｃ１、環Ｄ１などに対応する。複数の同じ記号を同一の式または異なった式に記載したが、これらはそれぞれが同一であってもよいし、または異なってもよい。
【００５９】
「任意の」は、位置だけでなく個数についても任意であることを示すが、個数が０である場合を含まない。任意のＡが、Ｂ、Ｃ、またはＤで置き換えられてもよいという表現は、任意のＡがＢで置き換えられる場合、任意のＡがＣで置き換えられる場合および任意のＡがＤで置き換えられる場合に加えて、複数のＡがＢ〜Ｄの少なくとも２つで置き換えられる場合をも含むことを意味する。例えば、任意の−ＣＨ２−が−Ｏ−または−ＣＨ＝ＣＨ−で置き換えられてもよいアルキルには、アルキル、アルケニル、アルコキシ、アルコキシアルキル、アルコキシアルケニル、アルケニルオキシアルキルなどが含まれる。なお、本発明においては、連続する２つの−ＣＨ２−が−Ｏ−で置き換えられて、−Ｏ−Ｏ−のようになることは好ましくない。そして、アルキルにおける末端の−ＣＨ２−が−Ｏ−で置き換えられることも好ましくない。百分率で表した化合物の量は組成物の全重量に基づいた重量百分率（重量％）である。以下に本発明をさらに説明する。
〔本発明の化合物（ｉ）〕
【００６０】
第一に、化合物（ｉ）をさらに説明する。
【００６１】
0005958608.tif 000016
化合物（ｉ）について後述の実施例における［表２１］に記載したように、左末端基、結合基、環構造、および右末端基の構造に分けて、各構造について説明する。化合物（ｉ）は２，３位にフッ素または塩素原子を持つベンゼン環を有する２環、３環、または４環の化合物である。この化合物は、素子が通常使用される条件下において物理的および化学的に極めて安定であり、そして他の液晶性化合物との相溶性がよい。この化合物を含有する組成物は素子が通常使用される条件下で安定である。この組成物を低い温度で保管しても、この化合物が結晶（またはスメクチック相）として析出することがない。この化合物は、化合物に必要な一般的物性、適切な光学異方性、そして適切な負の誘電率異方性を有する。
【００６２】
化合物（ｉ）の末端基、環構造、および結合基を適切に選択することによって、光学異方性、誘電率異方性などの物性を任意に調整することが可能である。化合物（ｉ）における好ましい末端基、環Ａ１および環Ａ２とそれらの種類が、化合物（ｉ）の物性に与える効果を以下に説明する。
【００６３】
化合物（ｉ）中、Ｒ１およびＲ２において、これらは直鎖であることが好ましい。直鎖であるときは液晶相の温度範囲が広くそして粘度が小さい。Ｒ１およびＲ２のいずれかが分岐鎖であるときは他の液晶性化合物との相溶性がよい。Ｒ１およびＲ２のいずれかが光学活性基である化合物は、キラルドーパントとして有用である。この化合物を組成物に添加することによって、素子に発生するリバース・ツイスト・ドメイン（reverse twisted domain）を防止することができる。Ｒ１およびＲ２が光学活性基でない化合物は組成物の成分として有用である。
【００６４】
化合物（ｉ）中、Ｒ１およびＲ２は独立して、炭素数１〜８のアルキルまたは炭素数２〜８のアルケニルである。Ｒ１およびＲ２に関しては、化合物の用途に応じて下記の具体例を参照し選択することができる。ここでアルケニルは、アルキルにおいて任意の−（ＣＨ２）２−が−ＣＨ＝ＣＨ−で置き換えられた基である。例えば、ＣＨ３（ＣＨ２）３−において任意の−（ＣＨ２）２−を−ＣＨ＝ＣＨ−で置き換えられた基の例は、Ｈ２Ｃ＝ＣＨ−（ＣＨ２）２−、ＣＨ３−ＣＨ＝ＣＨ−ＣＨ２−などである。このように「任意の」語は、「区別なく選択された少なくとも一つの」を意味する。化合物の安定性を考慮して、二重結合が隣接したＣＨ２＝ＣＨ−ＣＨ＝ＣＨ−ＣＨ２−ＣＨ２−よりも、二重結合が隣接しないＣＨ２＝ＣＨ−ＣＨ２−ＣＨ２−ＣＨ＝ＣＨ−の方が好ましい。
【００６５】
アルケニルにおける−ＣＨ＝ＣＨ−の好ましい立体配置は、二重結合の位置に依存する。−ＣＨ２ＣＨ＝ＣＨＣＨ３、−ＣＨ２ＣＨ＝ＣＨＣ２Ｈ５、および−ＣＨ２ＣＨ＝ＣＨＣ３Ｈ７のような偶数位に二重結合をもつアルケニルにおいてはトランス配置が好ましい。上述のような好ましい立体配置を有するアルケニル化合物は、液晶相の温度範囲が広く、大きな弾性定数Ｋ３３を有し、化合物の粘度を小さくすることができ、さらに、この液晶性化合物を液晶組成物に添加すると、ネマチック相の上限温度（ＴＮＩ）を高くすることができる。また、−ＣＨ＝ＣＨＣＨ３、−ＣＨ＝ＣＨＣ２Ｈ５、−ＣＨ＝ＣＨＣ３Ｈ７、および−ＣＨ＝ＣＨＣ４Ｈ９のような奇数位に二重結合をもつアルケニルにおいてはシス配置が好ましい。さらに、−（ＣＨ２）２ＣＨ＝ＣＨ２のように末端に二重結合をもつアルケニルよりも−ＣＨ２ＣＨ＝ＣＨＣＨ３のように内部に二重結合をもつアルケニルの方が大きな弾性定数Ｋ３３を有し、化合物の粘度を小さくすることができるため好ましい。
【００６６】
好ましいＲ１およびＲ２の具体的な例は、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２ＣＨ＝ＣＨ２、−ＣＨ＝ＣＨＣ３Ｈ７、−ＣＨ２ＣＨ＝ＣＨＣ２Ｈ５、−（ＣＨ２）２ＣＨ＝ＣＨＣＨ３、−（ＣＨ２）３ＣＨ＝ＣＨ２、−ＣＨ２ＣＨ＝ＣＨ（ＣＨ２）２ＣＨ＝ＣＨ２、および−ＣＨ２ＣＨ＝ＣＨ（ＣＨ２）２ＣＨ＝ＣＨＣＨ３である。
【００６７】
さらに好ましいＲ１およびＲ２の具体的な例は、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２ＣＨ＝ＣＨ２、−ＣＨ＝ＣＨＣ３Ｈ７、−ＣＨ２ＣＨ＝ＣＨＣ２Ｈ５、−（ＣＨ２）２ＣＨ＝ＣＨＣＨ３、および−（ＣＨ２）３ＣＨ＝ＣＨ２である。
【００６８】
最も好ましいＲ１およびＲ２の具体的な例は、−ＣＨ３、−Ｃ２Ｈ５、−Ｃ４Ｈ９、−Ｃ６Ｈ１３、−Ｃ８Ｈ１７、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−ＣＨ２ＣＨ＝ＣＨＣ２Ｈ５、−（ＣＨ２）２ＣＨ＝ＣＨＣＨ３、および−（ＣＨ２）３ＣＨ＝ＣＨ２である。
【００６９】
化合物（ｉ）における環構造としては、環Ａ１はトランス−１，４−シクロヘキシレン、１，４−シクロヘキセニレン、または１，４−フェニレンであり、環Ａ２はトランス−１，４−シクロヘキシレン、１，４−シクロヘキセニレン、２−フルオロ−１，４−フェニレン、３−フルオロ−１，４−フェニレン、２，３−ジフルオロ−１，４−フェニレン、２−フルオロ−３−クロロ−１，４−フェニレン、または２−クロロ−３−フルオロ−１，４−フェニレンである。
【００７０】
１，４−シクロヘキシレンにおいてその立体配置はトランスである。このような立体配置であることにより、この液晶性化合物の液晶相のネマチック相の上限温度（ＴNI）を高くすることができる。
【００７１】
少なくとも１つの環が１，４−シクロヘキシレンであるときは、上限温度が高く、光学異方性が小さく、そして粘度が小さい。少なくとも１つの環が、１，４−フェニレン、２−フルオロ−１，４−フェニレン、３−フルオロ−１，４−フェニレン、２，３−ジフルオロ−１，４−フェニレン、２−フルオロ−３−クロロ−１，４−フェニレン、または２−クロロ−３−フルオロ−１，４−フェニレンであるときは、光学異方性が比較的大きく、そして配向秩序パラメーター（orientational order parameter）が大きい。少なくとも２つの環が、１，４−フェニレン、２−フルオロ−１，４−フェニレン、３−フルオロ−１，４−フェニレン、２，３−ジフルオロ−１，４−フェニレン、２−フルオロ−３−クロロ−１，４−フェニレン、または２−クロロ−３−フルオロ−１，４−フェニレンであるときは、光学異方性が大きく、液晶相の温度範囲が広く、そして上限温度が高い。
【００７２】
化合物（１）における側方基としては、Ｑ１およびＱ２は独立して、フッ素または塩素である。
【００７３】
化合物（ｉ）は、誘電率異方性が負に大きい。大きな誘電率異方性を有する化合物は、組成物のしきい値電圧を下げるための成分として有用である。
【００７４】
液晶性化合物が、これら化合物（ｉ）である場合には、適切な負の誘電率異方性を有し、他の液晶性化合物との相溶性が極めてよい。さらに、熱、光などに対する安定性を有し、広い温度範囲でネマチック相となり、粘度が小さく、大きな光学異方性、および適切な弾性定数Ｋ３３、Ｋ１１を有している。化合物（ｉ）が３環を有するときは粘度が小さい。化合物（ｉ）が４環を有するときは上限温度が高い。以上のように、末端基、環構造、および結合基の種類、環の数を適当に選択することにより目的の物性を有する化合物を得ることができる。また、この化合物（ｉ）を含有する液晶組成物は、液晶表示素子が通常使用される条件下で安定であり、低い温度で保管してもこの化合物が結晶（またはスメクチック相）として析出することがない。
【００７５】
したがって、化合物（ｉ）は、ＰＣ、ＴＮ、ＳＴＮ、ＥＣＢ、ＯＣＢ、ＩＰＳ、ＶＡ、ＰＳＡなどの表示モードの液晶表示素子に用いる液晶組成物に好適に適用することができ、ＩＰＳ、ＶＡもしくはＰＳＡなどの表示モードの液晶表示素子に用いる液晶組成物に、特に好適に適用することができる。
【００７６】
化合物（ｉ）は、該式中のＲ１、Ｒ２、Ｑ１、Ｑ２、Ｑ３、およびＱ４に所定の基を選択することにより得られるが、選択した基の導入は公知の一般的な有機合成法により行い得る。代表的な合成例は、新実験化学講座  １４  有機化合物の合成と反応（１９７８年）丸善  あるいは第四版  実験化学講座  １９〜２６  有機合成Ｉ〜ＶＩＩＩ  （１９９１）丸善  などに記載の方法をあげることができる。
【００７７】
次に化合物（ｉ）の合成例を示す。なお、下記反応経路において、各式のＲ１、Ｒ２、Ａ１、Ａ２、Ｑ１、Ｑ２、Ｑ３、Ｑ４、およびｈは、前記と同じ定義である。
【００７８】
0005958608.tif 000017
【００７９】
化合物（１ａ）を水に溶かし、ブロモアルキル等のハロゲン化アルキルまたはハロゲン化アルケニルを加えた後、発熱に注意しながら水酸化ナトリウムを加える。その後、８０℃で１時間加熱攪拌する事により、フェノール誘導体（１ｂ）を得る。
【００８０】
0005958608.tif 000018
【００８１】
化合物（１ｂ）を得た方法と同様にして得た化合物（１ｂ′）とｎ−ブチルリチウムとを反応させリチウム塩を調製し、それとホウ酸エステルとを反応させ、酸性雰囲気下で加水分解することによりジヒドロキシボラン誘導体（１ｃ）を得る。
【００８２】
0005958608.tif 000019
【００８３】
化合物（１ｂ）とｎ−ブチルリチウムとを反応させリチウム塩を調製し、それとシクロヘキサンジオンモノエチレンケタールを反応させ、酸性雰囲気下で加水分解する。その後、パラ−トルエンスルホン酸（以下、ｐ−ＴｓＯＨという）にて脱水反応することによりシクロヘキセン誘導体（１ｄ）を得る。
【００８４】
0005958608.tif 000020
【００８５】
この化合物（１ｄ）をＰｄ-Ｃなどの触媒存在下、水素と反応させることにより、シクロヘキサン誘導体（１ｅ）を得る。
以下、環Ａ１がシクロヘキセンである化合物および環Ａ１がシクロヘキサンである化合物についてまとめて説明する。
【００８６】
0005958608.tif 000021
【００８７】
環Ａ１がシクロヘキセンである化合物（１ｄ）および環Ａ１がシクロヘキサンである化合物（１ｅ）をそれぞれ、ギ酸存在下、加熱攪拌する事により、ケトン誘導体（１ｆ）を得る。このケトン誘導体（１ｅ）を水素化リチウムアルミニウム（以下、ＬＡＨという）等で還元し、アルコール誘導体（１ｇ）を得る。
【００８８】
0005958608.tif 000022
【００８９】
化合物（１ｇ）とブロモアルキル等のハロゲン化アルキルまたはハロゲン化アルケニル混合溶液に、発泡に注意しながら水素化ナトリウム（以下、ＮａＨという）を加えることにより、環Ａ１がシクロヘキセンである化合物（１−ａ−１）および環Ａ１がシクロヘキサンである化合物（１−ａ−２）を合成することができる。
【００９０】
0005958608.tif 000023
【００９１】
化合物（１−ａ−１）および化合物（１−ａ−２）を合成した方法と同様にして、化合物（１ｈ）を得る。化合物（１ｈ）を、再び化合物（１−ａ−１）および化合物（１−ａ−２）を合成した方法と同様にして、化合物（１ｉ）を得る。環Ａ２がシクロヘキセンである化合物は、そのまま次の反応に進み、環Ａ２がシクロヘキサンである化合物は、Ｐｄ-Ｃなどの触媒存在下、水素と反応させることにより、シクロヘキサン誘導体（１ｊ）を得る。
化合物（１ｉ）および化合物（１ｊ）を、化合物（１−ａ−１）および化合物（１−ａ−２）を合成した方法と同様にして、環Ａ１および環Ａ２が共にシクロヘキセンである化合物（１−ｂ−１）、環Ａ１がシクロヘキサンであり環Ａ２がシクロヘキセンである化合物（１−ｂ−２）、または環Ａ１および環Ａ２が共にシクロヘキサンである化合物（１−ｂ−３）を合成することができる。
【００９２】
0005958608.tif 000024
【００９３】
上記工程で得た化合物（１ｈ）とｎ−ブチルリチウムとを反応させリチウム塩を調製し、それとヨウ素を反応させ、ヨウ素化誘導体（１ｍ）を得る。この化合物（１ｍ）と化合物（１ｃ）とを炭酸ナトリウムなどの塩基、およびＰｄ（ＰＰｈ３）４などの触媒存在下反応させることにより、環Ａ１がシクロヘキセンである化合物（１−ｃ−１）、または環Ａ１がシクロヘキサンである化合物（１−ｃ−２）を合成することができる。
【００９４】
0005958608.tif 000025
【００９５】
上記工程と同様にして、化合物（１ｎ）と化合物（１ｏ）とを炭酸ナトリウムなどの塩基、およびＰｄ（ＰＰｈ３）４などの触媒存在下反応させることにより得られた化合物（１ｐ）を得る。この化合物（１ｐ）とｎ−ブチルリチウムとを反応させリチウム塩を調製し、それとヨウ素を反応させ、ヨウ素化誘導体（１ｑ）を得る。この化合物（１ｑ）と化合物（１ｃ）とを炭酸ナトリウムなどの塩基、およびＰｄ（ＰＰｈ３）４などの触媒存在下反応させることにより、化合物（ｉ−ｄ）を合成することができる。
【００９６】
化合物（ｉ）のうち、より好ましい化合物は、化合物（１−ａ−１）、（１−ａ−２）、（１−ｂ−１）〜（１−ｂ−３）、（１−ｃ−１）、（１−ｃ−２）、および（ｉ−ｄ）である。
【００９７】
0005958608.tif 000026
【００９８】
0005958608.tif 000027
0005958608.tif 000028
化合物（１−ａ−１）および（１−ａ−２）は、他の液晶組成物との相溶性がよく粘度が小さい。化合物（１−ｂ−１）〜（１−ｂ−３）、（１−ｃ−１）、（１−ｃ−２）、および（ｉ−ｄ）は、ネマチック相の上限温度（ＴＮＩ）が高い。化合物（ｉ−ｄ）は光学異方性が大きい。
【００９９】
〔本発明の液晶組成物〕
第二に、液晶組成物をさらに説明する。液晶組成物は、式（ｉ）からなる群から選ばれた少なくとも１つの化合物を成分Ａとして含有する。この成分Ａのみの組成物、または成分Ａと本明細書中で特に成分名を示していないその他の成分との組成物でもよいが、この成分Ａに以下に示す成分Ｂ、Ｃ、Ｄ、およびＥから選ばれた成分を加えることにより種々の特性を有する液晶組成物が提供できる。
【０１００】
成分Ａに加える成分として、式（２）、（３）、および（４）からなる群から選ばれた少なくとも１つの化合物からなる成分Ｂ、式（５）からなる群から選ばれた少なくとも１種の化合物からなる成分Ｃ、式（６）、（７）、（８）、（９）、（１０）、および（１１）からなる群から選ばれた少なくとも１つの化合物からなる成分Ｄ、または式（１２）、（１３）、および（１４）からなる群から選ばれた少なくとも１つの化合物からなる成分Ｅを混合したものが好ましい。これらの各成分は、組成物の使用される目的により適宜組み合わされて使用することができる。
【０１０１】
また、液晶組成物の各成分は、各元素の同位体元素からなる類縁体でもその特性に大きな差異がない。
【０１０２】
成分Ｂのうち、好ましい例は、化合物（２−１）〜（２−１６）、（３−１）〜（３−１１２）、および（４−１）〜（４−５４）である。
【０１０３】
0005958608.tif 000029
【０１０４】
0005958608.tif 000030
【０１０５】
0005958608.tif 000031
【０１０６】
0005958608.tif 000032
【０１０７】
0005958608.tif 000033
【０１０８】
0005958608.tif 000034
【０１０９】
0005958608.tif 000035
【０１１０】
0005958608.tif 000036
式中、Ｒ３、Ｘ１は前記と同じ定義である。
【０１１１】
これらの化合物式（２）〜（４）、すなわち成分Ｂは、誘電率異方性が正であり、熱安定性や化学的安定性が非常に優れているので、ＴＦＴ用およびＰＳＡ用の液晶組成物を調製する場合に用いられる。液晶組成物における成分Ｂの含有量は、液晶組成物の全重量に対して１〜９９重量％の範囲が適するが、好ましくは１０〜９７重量％、より好ましくは４０〜９５重量％である。また化合物（１２）〜（１４）（成分Ｅ）をさらに含有させることにより粘度調整をすることができる。
【０１１２】
成分Ｃの好ましい例は、化合物（５−１）〜（５−６４）である。
【０１１３】
0005958608.tif 000037
【０１１４】
0005958608.tif 000038
【０１１５】
0005958608.tif 000039
式中、Ｒ４およびＸ２は前記と同じ定義である。
【０１１６】
これらの化合物（５）、すなわち成分Ｃは、誘電率異方性が正でその値が非常に大きいので、ＳＴＮ、ＴＮ、ＰＳＡモード用の液晶組成物を調製する場合に主として用いられる。この成分Ｃを含有させることにより、組成物のしきい値電圧を小さくすることができる。また、粘度の調整、光学異方性の調整および液晶相温度範囲を広げることができる。さらに急峻性の改良にも利用できる。
【０１１７】
ＳＴＮまたはＴＮモード用の液晶組成物を調製する場合には、成分Ｃの含有量は０．１〜９９．９重量％の範囲が適用できるが、好ましくは１０〜９７重量％、より好ましくは４０〜９５重量％である。また、後述の成分を混合することにより、しきい値電圧、液晶相温度範囲、光学異方性、誘電率異方性、粘度などを調整できる。
【０１１８】
化合物（６）〜（１１）すなわち成分Ｄは、垂直配向モ−ド（ＶＡモ−ド）、高分子支持配向モード（ＰＳＡモ−ド）などに用いられる誘電率異方性が負の液晶組成物を調製する場合に、好ましい成分である。
【０１１９】
この化合物（６）〜（１１）成分Ｄの好適例として、化合物（６−１）〜（６−６）、（７−１）〜（７−１５）、（８−１）、（９−１）〜（９−３）、（１０−１）〜（１０−１１）、および（１１−１）〜（１１−１０）を挙げることができる。
【０１２０】
0005958608.tif 000040
【０１２１】
0005958608.tif 000041
式中、Ｒ５，Ｒ６は前記と同じ定義である。
【０１２２】
成分Ｄの化合物は、誘電率異方性の値が負であるＶＡモ−ド、ＰＳＡモード用の液晶組成物に主として用いられる。その含有量を増加させると組成物のしきい値電圧が低くなるが、粘度が大きくなるので、しきい値電圧の要求値を満足している限り含有量を少なくすることが好ましい。
【０１２３】
成分Ｄのうち化合物（６）は２環化合物であるので、主としてしきい値電圧の調整、粘度調整または光学異方性の調整の効果がある。また、化合物（７）および（８）は３環化合物であるので、透明点を高くする、ネマチック相の温度範囲を広くする、しきい値電圧を低くする、光学異方性を大きくするなどの効果が得られる。また、化合物（９）、（１０）、および（１１）はしきい値電圧を低くするなどの効果が得られる。
【０１２４】
成分Ｄの含有量は、ＶＡモ−ド、ＰＳＡモード用の組成物を調製する場合には、組成物全量に対して好ましくは４０〜９９重量％、より好ましくは５０〜９５重量％である。また、成分Ｄを混合することにより、弾性定数をコントロ−ルし、組成物の電圧透過率曲線を制御することが可能となる。成分Ｄを誘電率異方性が正である組成物に混合する場合はその含有量が組成物全量に対して３０重量％以下が好ましい。
化合物（１２）、（１３）、および（１４）（成分Ｅ）の好ましい例として、それぞれ化合物（１２−１）〜（１２−１１）、（１３−１）〜（１３−１９）、および（１４−１）〜（１４−６）を挙げることができる。
【０１２５】
0005958608.tif 000042
【０１２６】
0005958608.tif 000043
式中、Ｒ７およびＲ８は前記と同じ定義である。
【０１２７】
化合物（１２）〜（１４）（成分Ｅ）は、誘電率異方性の絶対値が小さく、中性に近い化合物である。成分Ｅを混合することにより、しきい値電圧、液晶相温度範囲、光学異方性、誘電率異方性、粘度などを調整することができる。
化合物（１２）は主として粘度調整または光学異方性の調整の効果があり、また化合物（１３）、および（１４）は透明点を高くするなどのネマチック相の温度範囲を広げる効果、または光学異方性の調整の効果がある。
【０１２８】
成分Ｅである化合物の含有量を増加させると液晶組成物のしきい値電圧が高くなり、粘度が低くなるので、液晶組成物のしきい値電圧の要求値を満たす限り、含有量は多いほうが望ましい。ＴＦＴ用、ＰＳＡ用の液晶組成物を調製する場合に、成分Ｅの含有量は、組成物全量に対して好ましくは３０重量％以上、より好ましくは５０重量％以上である。また、ＴＮ用、ＳＴＮ用、またはＰＳＡ用の液晶組成物を調製する場合には、成分Ｅの含有量は、組成物全量に対して好ましくは３０重量％以上、より好ましくは４０重量％以上である。
【０１２９】
液晶組成物は、化合物（ｉ）の少なくとも１つを０．１〜９９重量％の割合で含有することが、優良な特性を持たせるために好ましい。
液晶組成物の調製は、公知の方法、例えば必要な成分を高温度下で溶解させる方法などにより一般に調製される。また、用途に応じて当業者によく知られている添加物を添加して、例えばつぎに述べるような光学活性化合物、または重合可能な化合物、重合開始剤を含む液晶組成物、染料を添加したＧＨモード用の液晶組成物を調製することができる。通常、添加物は当該業者によく知られており、文献などに詳細に記載されている。
【０１３０】
液晶組成物は、さらに少なくとも１つの光学活性化合物を含有してもよい。
光学活性化合物として、公知のキラルド−プ剤を添加する。このキラルド−プ剤は液晶のらせん構造を誘起して必要なねじれ角を調整し、逆ねじれを防ぐといった効果を有する。キラルド−プ剤の例として以下の光学活性化合物を挙げることができる。
【０１３１】
0005958608.tif 000044
【０１３２】
液晶組成物は、通常これらの光学活性化合物を添加して、ねじれのピッチを調整する。ねじれのピッチはＴＦＴ用およびＴＮ用の液晶組成物であれば４０〜２００μｍの範囲に調整するのが好ましい。ＳＴＮ用の液晶組成物であれば６〜２０μｍの範囲に調整するのが好ましい。また、双安定ＴＮ（bistable  ＴＮ）モ−ド用の場合は、１．５〜４μｍの範囲に調整するのが好ましい。また、ピッチの温度依存性を調整する目的で２種以上の光学活性化合物を添加しても良い。
【０１３３】
液晶組成物は、メロシアニン系、スチリル系、アゾ系、アゾメチン系、アゾキシ系、キノフタロン系、アントラキノン系、テトラジン系などの二色性色素を添加すれば、ＧＨモード用の液晶組成物として使用することもできる。
【０１３４】
液晶組成物は、ネマチック液晶をマイクロカプセル化して作製したＮＣＡＰや、液晶中に三次元網目状高分子を形成して作製したポリマ−分散型液晶表示素子（ＰＤＬＣＤ）例えばポリマ−ネットワ−ク液晶表示素子（ＰＮＬＣＤ）用をはじめ、複屈折制御（ＥＣＢ）やＤＳモード用の液晶組成物としても使用できる。
【０１３５】
紫外線吸収剤、あるいは酸化防止剤を本発明に係る液晶組成物に添加した場合には、液晶組成物や該液晶組成物を含む液晶表示素子の劣化を防止することなどが可能となる。例えば酸化防止剤は、液晶組成物を加熱したときに比抵抗値の低下を抑制することが可能である。
【０１３６】
紫外線吸収剤としては、ベンゾフェノン系紫外線吸収剤、ベンゾエート系紫外線吸収剤、トリアゾール系紫外線吸収剤などを挙げることができる。
【０１３７】
ベンゾフェノン系紫外線吸収剤の具体例は、２−ヒドロキシ−４−ｎ−オクトキシベンゾフェノンである。
ベンゾエート系紫外線吸収剤の具体例は、２，４−ジ−ｔ−ブチルフェニル−３，５−ジ−ｔ−ブチル−４−ヒドロキシベンゾエートである。
トリアゾール系紫外線吸収剤の具体例は、２−（２−ヒドロキシ−５−メチルフェニル）ベンゾトリアゾール、２−［２−ヒドロキシ−３−（３，４，５，６−テトラヒドロキシフタルイミド−メチル）−５−メチルフェニル］ベンゾトリアゾール、および２−（３−ｔ−ブチル−２−ヒドロキシ−５−メチルフェニル）−５−クロロベンゾトリアゾールである。
【０１３８】
酸化防止剤としては、フェノール系酸化防止剤、有機硫黄系酸化防止剤などを挙げることができる。
特に、液晶組成物の特性を変化させずに酸化防止効果が高いという観点からは、化合物（１５）である酸化防止剤が好ましい。
【０１３９】
0005958608.tif 000045
【０１４０】
式（１５）中、ｗは１〜１５の整数である。
【０１４１】
化合物（１５）において、好ましいｗは、１、３、５、７、または９である。さらに好ましいｗは１または７である。ｗが１である化合物（１５）は、揮発性が大きいので、大気中での加熱による比抵抗の低下を防止するときに有効である。ｗが７である化合物（１５）は、揮発性が小さいので、素子を長時間使用したあと、室温だけではなくネマチック相の上限温度に近い温度でも大きな電圧保持率を維持するのに有効である。
【０１４２】
フェノール系酸化防止剤の具体例は、２，６−ジ−ｔ−ブチル−４−メチルフェノール、２，６−ジ−ｔ−ブチル−４−エチルフェノール、２，６−ジ−ｔ−ブチル−４−プロピルフェノール、２，６−ジ−ｔ−ブチル−４−ブチルフェノール、２，６−ジ−ｔ−ブチル−４−ペンチルフェノール、２，６−ジ−ｔ−ブチル−４−ヘキシルフェノール、２，６−ジ−ｔ−ブチル−４−ヘプチルフェノール、２，６−ジ−ｔ−ブチル−４−オクチルフェノール、２，６−ジ−ｔ−ブチル−４−ノニルフェノール、２，６−ジ−ｔ−ブチル−４−デシルフェノール、２，６−ジ−ｔ−ブチル−４−ウンデシルフェノール、２，
６−ジ−ｔ−ブチル−４−ドデシルフェノール、２，６−ジ−ｔ−ブチル−４−トリデシルフェノール、２，６−ジ−ｔ−ブチル−４−テトラデシルフェノール、２，６−ジ−ｔ−ブチル−４−ペンタデシルフェノール、２，２’−メチレンビス（６−ｔ−ブチルー４−メチルフェノール）、４，４’−ブチリデンビス（６−ｔ−ブチル−３−メチルフェノール）、２，６−ジ−ｔ−ブチル−４−（２−オクタデシルオキシカルボニル）エチルフェノール、およびペンタエリスリトールテトラキス［３−（３，５−ジ−ｔ−ブチル−４−ヒドロキシフェニル）プロピオネート］である。
【０１４３】
有機硫黄系酸化防止剤の具体例は、ジラウリル−３，３’−チオプロピオネート、ジミリスチル−３，３’−チオプロピオネート、ジステアリル−３，３’−チオプロピオネート、ペンタエリスリトールテトラキス（３−ラウリルチオプロピオネート）、および２−メルカプトベンズイミダゾールである。
【０１４４】
紫外線吸収剤、酸化防止剤などに代表される添加物の添加量は、本発明の目的を損なわず、かつ添加物を添加する目的を達成できる量の範囲で添加して用いることができる。
【０１４５】
例えば、紫外線吸収剤、あるいは酸化防止剤を添加する場合には、その添加割合は、本発明に係る液晶組成物の全重量に基づいて、通常１０ｐｐｍ〜５００ｐｐｍの範囲、好ましくは３０〜３００ｐｐｍの範囲、より好ましくは４０〜２００ｐｐｍの範囲である。
【０１４６】
なお、本発明に係る液晶組成物は、液晶組成物を構成する各化合物の合成工程、液晶組成物の調製工程などにおいて混入する合成原料、副生成物、反応溶媒、合成触媒などの不純物を含んでいる場合もある。
【０１４７】
ＰＳＡ（polymer sustained alignment）モードの素子に適合させるために重合可能な化合物が組成物に混合される。重合可能な化合物の好ましい例は、アクリレート、メタクリレート、ビニル、ビニルオキシ、プロペニルエーテル、エポキシ（オキシラン、オキセタン）、ビニルケトンなどの重合可能な基を有する化合物である。特に好ましい例は、アクリレートまたはメタクリレートの誘導体である。重合可能な化合物の好ましい割合は、その効果を得るために、０．０５重量％以上であり、不良表示を防ぐために１０重量％以下である。さらに好ましい割合は、０．１重量％から２重量％の範囲である。重合可能な化合物は、好ましくは光重合開始剤などの適切な開始剤存在下でＵＶ照射などにより重合する。重合のための適切な条件、開始剤の適切なタイプ、および適切な量は、当業者には既知であり、文献に記載されている。例えば光重合開始剤であるＩｒｇａｃｕｒｅ６５１（登録商標）、Ｉｒｇａｃｕｒｅ１８４（登録商標）、またはＤａｒｏｃｕｒｅ１１７３（登録商標）（Ｃｉｂａ  ＪＡＰＡＮ  Ｋ．Ｋ．）がラジカル重合に対して適切である。重合可能な化合物は、好ましくは光重合開始剤を０．１重量％から５重量％の範囲で含む。特に好ましくは、光重合開始剤を１重量％から３重量％の範囲で含む。
【０１４８】
本発明に係る液晶組成物は、例えば、各成分を構成する化合物が液体の場合には、それぞれの化合物を混合し振とうさせることにより、また固体を含む場合には、それぞれの化合物を混合し、加熱溶解によってお互い液体にしてから振とうさせることにより調製することができる。また、本発明に係る液晶組成物はその他の公知の方法により調製することも可能である。
【０１４９】
本発明に係る液晶組成物では、ネマチック相の上限温度を７０℃以上とすること、ネマチック相の下限温度は−２０℃以下とすることができ、ネマチック相の温度範囲が広い。したがって、この液晶組成物を含む液晶表示素子は広い温度領域で使用することが可能である。
【０１５０】
本発明に係る液晶組成物では、組成などを適宜調整することで、０．０５〜０．１８の範囲の光学異方性、好ましくは、０．０９〜０．１３の範囲の光学異方性を有する液晶組成物を得ることができる。上記数値範囲にある液晶組成物は、ＴＮモード、ＳＴＮモード、またはＴＦＴモードで動作する液晶表示素子として好適に使用することができる。
また、本発明に係る液晶組成物では、通常、−５．０〜−２．０の範囲の誘電率異方性、好ましくは、−４．５〜−２．５の範囲の誘電率異方性を有する液晶組成物を得ることができる。上記数値範囲にある液晶組成物は、ＩＰＳモード、ＶＡモード、またはＰＳＡモードで動作する液晶表示素子として好適に使用することができる。
【０１５１】
〔本発明の液晶表示素子〕
本発明に係る液晶組成物は、ＰＣモード、ＴＮモード、ＳＴＮモード、ＯＣＢモードなどの動作モードを有し、ＡＭ方式で駆動する液晶表示素子だけでなく、ＰＣモード、ＴＮモード、ＳＴＮモード、ＯＣＢモード、ＶＡモード、ＩＰＳモード、またはＰＳＡモードなどの動作モードを有しパッシブマトリクス（ＰＭ）方式で駆動する液晶表示素子にも使用することができる。
【０１５２】
これらＡＭ方式、およびＰＭ方式の液晶表示素子は、反射型、透過型、半透過型、いずれの液晶ディスプレイなどにも適用ができる。
また、本発明に係る液晶組成物は、導電剤を添加させた液晶組成物を用いたＤＳ（dynamic scattering）モード素子や、液晶組成物をマイクロカプセル化して作製したＮＣＡＰ（nematic curvilinear aligned phase）素子や、液晶組成物中に三次元の網目状高分子を形成させたＰＤ（polymer dispersed）素子、例えばＰＮ（polymer network）素子にも使用できる。
【０１５３】
中でも本発明に係る液晶組成物では、上述のような特性を有するので、ＶＡモード、ＩＰＳモード、またはＰＳＡモードなどの負の誘電率異方性を有する液晶組成物を利用した動作モードで駆動するＡＭ方式の液晶表示素子に好適に用いることができ、特に、ＶＡモードで駆動するＡＭ方式の液晶表示素子に好適に用いることができる。
【０１５４】
なお、ＴＮモード、ＶＡモード、またはＰＳＡモードなどで駆動する液晶表示素子においては、電場の方向は、ガラス基板面に対して垂直である。一方、ＩＰＳモードなどで駆動する液晶表示素子においては、電場の方向は、基板面に対して平行である。なお、ＶＡモードで駆動する液晶表示素子の構造は、Ｋ．  Ｏｈｍｕｒｏ，  Ｓ．  Ｋａｔａｏｋａ，  Ｔ．  Ｓａｓａｋｉ  ａｎｄ  Ｙ．  Ｋｏｉｋｅ，  ＳＩＤ  '９７  Ｄｉｇｅｓｔ  ｏｆ  Ｔｅｃｈｎｉｃａｌ  Ｐａｐｅｒｓ，  ２８，  ８４５  （１９９７）  に報告されており、ＩＰＳモードで駆動する液晶表示素子の構造は、国際公開９１／１０９３６号パンフレット（ファミリー：ＵＳ５５７６８６７）に報告されている。
【実施例】
【０１５５】
〔化合物（ｉ）の実施例〕
以下、実施例により本発明をより詳細に説明する。しかしながら、本発明はこれらの実施例によって制限されない。なお特に断りのない限り、「％」は「重量％」を表す。得られた化合物は、１Ｈ−ＮＭＲ分析で得られる核磁気共鳴スペクトル、ガスクロマトグラフィー（ＧＣ）分析で得られるガスクロマトグラムなどにより同定した。これらによる測定方法は後述する方法に従った。なお、各実施例中において、Ｃは結晶を、ＳＡはスメクチックＡ相を、ＳＢはスメクチックＢ相を、ＳＸは相構造未解析のスメクチック相を、Ｎはネマチック相を、Ｉは等方相を示し、相転移温度の単位はすべて℃である。
【０１５６】
１Ｈ−ＮＭＲ分析：測定は、ＤＲＸ−５００（ブルカーバイオスピン（株）製）を用いた。ＣＤＣｌ３など重水素化されたサンプルが可溶な溶媒に溶解させた溶液を、室温にて核磁気共鳴装置を用いて測定した。なお、δ値のゼロ点の基準物質にはテトラメチルシラン（ＴＭＳ）を用いた。なお、ｓはシングレット、ｄはダブレット、ｔはトリプレット、ｑはカルテット、ｍはマルチプレットの意味である。
【０１５７】
ガスクロマトグラフ分析：測定には島津製作所製のＧＣ−２０１４型ガスクロマトグラフを用いた。キャリアーガスはヘリウム（２ｍｌ／分）である。試料気化室を２８０℃に、検出器（ＦＩＤ）を３００℃に設定した。成分化合物の分離には、Ａｇｉｌｅｎｔ  Ｔｅｃｈｎｏｌｏｇｉｅｓ  Ｉｎｃ．製のキャピラリカラムＤＢ−１（長さ３０ｍ、内径０．３２ｍｍ、膜厚０．２５μｍ；固定液相はジメチルポリシロキサン；無極性）を用いた。このカラムは、１８０℃で２分間保持したあと、５℃／分の割合で２８０℃まで昇温した。試料はアセトン溶液（０．１重量％）に調製したあと、その１μｌを試料気化室に注入した。記録計は島津製作所製のＣ−Ｒ７Ａ型Ｃｈｒｏｍａｔｏｐａｃ、またはその同等品である。得られたガスクロマトグラムは、成分化合物に対応するピークの保持時間およびピークの面積を示した。
【０１５８】
試料はトルエンに溶解して、１重量％の溶液となるように調製し、得られた溶液１μｌを試料気化室に注入した。
記録計としては島津製作所製のＣ−Ｒ７Ａ型Ｃｈｒｏｍａｔｏｐａｃ、またはその同等品を用いた。得られたガスクロマトグラムには、成分化合物に対応するピークの保持時間およびピークの面積値が示されている。
【０１５９】
なお、試料の希釈溶媒としては、例えば、クロロホルム、ヘキサンを用いてもよい。また、カラムとしては、Ａｇｉｌｅｎｔ  Ｔｅｃｈｎｏｌｏｇｉｅｓ  Ｉｎｃ．製のキャピラリカラムＤＢ−１（長さ３０ｍ、内径０．３２ｍｍ、膜厚０．２５μｍ）、Ａｇｉｌｅｎｔ  Ｔｅｃｈｎｏｌｏｇｉｅｓ  Ｉｎｃ．製のＨＰ−１（長さ３０ｍ、内径０．３２ｍｍ、膜厚０．２５μｍ）、Ｒｅｓｔｅｋ  Ｃｏｒｐｏｒａｔｉｏｎ製のＲｔｘ−１（長さ３０ｍ、内径０．３２ｍｍ、膜厚０．２５μｍ）、ＳＧＥ  Ｉｎｔｅｒｎａｔｉｏｎａｌ  Ｐｔｙ．Ｌｔｄ製のＢＰ−１（長さ３０ｍ、内径０．３２ｍｍ、膜厚０．２５μｍ）などを用いてもよい。
【０１６０】
ガスクロマトグラムにおけるピークの面積比は成分化合物の割合に相当する。一般には、分析サンプルの成分化合物の重量％は、分析サンプルの各ピークの面積％と完全に同一ではないが、本発明において上述したカラムを用いる場合には、実質的に補正係数は１であるので、分析サンプル中の成分化合物の重量％は、分析サンプル中の各ピークの面積％とほぼ対応している。成分の液晶性化合物における補正係数に大きな差異がないからである。ガスクロクロマトグラムにより液晶組成物中の液晶性化合物の組成比をより正確に求めるには、ガスクロマトグラムによる内部標準法を用いる。一定量正確に秤量された各液晶性化合物成分（被検成分）と基準となる液晶性化合物（基準物質）を同時にガスクロ測定して、得られた被検成分のピークと基準物質のピークとの面積比の相対強度をあらかじめ算出する。基準物質に対する各成分のピーク面積の相対強度を用いて補正すると、液晶組成物中の液晶性化合物の組成比をガスクロ分析からより正確に求めることができる。
【０１６１】
［実施例１］
１−（４−ブトキシシクロヘキ−１−エニル）−４−エトキシ−２，３−ジフルオロベンゼン（１−ａ−１−２０）を下記に示す合成スキームに従って合成した。
【０１６２】
0005958608.tif 000046
【０１６３】
１−エトキシ−２，３−ジフルオロブロモベンゼン（Ｔ−２）の合成
４−ブロモ−２，３−ジフルオロフェノール（Ｔ−１）（１９５．０ｇ）、ブロモエタン（１９６．２ｇ）およびテトラブチルアンモニウムブロミド（以下、ＴＢＡＢという）（２４．２ｇ）の水（４００ｍｌ）溶液に、水酸化ナトリウム（７５．９ｇ）を加え、窒素雰囲気下８０℃で６時間加熱撹拌した。反応終了後ヘプタンにて抽出し、有機層を水および飽和塩化ナトリウム水溶液にて洗浄した後、無水硫酸マグネシウムで乾燥し、減圧濃縮して黒色油状物を得た。このものを蒸留にて精製することにより、１−エトキシ−２，３−ジフルオロブロモベンゼン（Ｔ−２）を無色油状物として（２３０．０ｇ、収率９７％）得た。
【０１６４】
化合物（Ｔ−４）の合成
上記工程で得られた化合物（Ｔ−２）（１４２．２ｇ）を乾燥テトラヒドロフラン（以下、ＤｒｙＴＨＦという）（５００ｍｌ）に溶解させ、−７０℃まで冷却した。窒素雰囲気下ｎ−ＢｕＬｉ（３６４ｍｌ）を滴下し、−７０℃で２時間撹拌した。その後シクロヘキサンジオンモノエチレンケタール（Ｔ−３）（９３．６ｇ）のＤｒｙＴＨＦ溶液を−７０℃でゆっくりと滴下し、室温まで昇温して１６時間撹拌した。反応終了後２Ｎ−ＨＣｌ（２００ｍｌ）を加え、トルエンにて抽出し、水、飽和塩化ナトリウム水溶液にて洗浄した後、無水硫酸マグネシウムで乾燥し、減圧濃縮して淡茶色固体を得た。このものをトルエン（４００ｍｌ）に溶解させ、ｐ−ＴｓＯＨ（４．７４ｇ）を加えて、脱水しながら４時間加熱還流した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−４）を無色結晶として（１２６．１ｇ、収率７１％）得た。
【０１６５】
化合物（Ｔ−５）の合成
上記工程で得られた化合物（Ｔ−４）（２９．６ｇ）をトルエン（３００ｍｌ）に溶解させ、ギ酸（３０ｍｌ）を加えて、４時間加熱還流した。反応終了後トルエンにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−５）を無色結晶として（２２．７ｇ、収率９０％）得た。
【０１６６】
化合物（Ｔ−６）の合成
ＬＡＨ（１．７１ｇ）のジメチルホルムアミド（以下、ＤＭＦという）（１００ｍｌ）懸濁溶液に、上記工程で得られた化合物（Ｔ−５）（２２．７ｇ）のＤＭＦ溶液を氷冷下、発泡に注意しながら滴下した。滴下終了後室温まで昇温し、５時間撹拌した。反応終了後氷冷した２Ｎ−ＨＣｌ（１００ｍｌ）を加え、酢酸エチルにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−６）を無色結晶として（２２．７ｇ、収率９９％）得た。
【０１６７】
１−（４−ブトキシシクロヘキ−１−エニル）−４−エトキシ−２，３−ジフルオロベンゼン（１−ａ−１−２０）の合成。
ＮａＨ（１．０６ｇ）のＤＭＦ（１００ｍｌ）懸濁溶液に、上記工程で得られた化合物（Ｔ−６）（１０．２ｇ）のＤＭＦ溶液を発泡に注意しながら滴下した。その後、ブロモブタン（６．０５ｇ）のＤＭＦ溶液を滴下し、１００℃で１２時間加熱撹拌した。反応終了後トルエン抽出し、水、飽和塩化アンモニウム水溶液、水、飽和塩化ナトリウム水溶液にて洗浄した後、無水硫酸マグネシウムで乾燥し、減圧濃縮して無色固体を得た。このものをシリカゲルカラムクロマトグラフィー（容量比で、ヘプタン：酢酸エチル＝２０：１）、及び再結晶（ソルミックス）することにより、１−（４−ブトキシシクロヘキ−１−エニル）−４−エトキシ−２，３−ジフルオロベンゼン（１−ａ−１−２０）を無色結晶として（７．４４ｇ、収率６０％）得た。
【０１６８】
物性は下記組成例の項に記載した様に、１５重量％の化合物および８５重量％の母液晶Ａを混合することによって試料を調製し、測定によって得られた値から外挿法によって算出した。外挿値＝（試料の測定値−０．８５×母液晶Ａの測定値）／０．１５。この化合物の物性は、ＮＩ＝−３５．４℃，Δε＝−５．２９，  Δｎ＝０．０８０，  η＝３８．７ｍＰａ・ｓ，  Ｋ３３／Ｋ１１＝１．１４８，  Ｃ  ６．２  Ｉｓｏ  であった。
【０１６９】
１Ｈ−ＮＭＲ（ＣＤＣｌ３）：δ（ｐｐｍ）；６．８７（ｔ，１Ｈ）、６．６４（ｔ，１Ｈ）、５．８２（ｓ，１Ｈ）、４．１０（ｑ，２Ｈ）、３．６４−３．５９（ｍ，１Ｈ）、３．５５−３．４９（ｍ，２Ｈ）、２．５５−２．４３（ｍ，３Ｈ）、２．２２−２．１５（ｍ，１Ｈ）、２．０５−２．０１（ｍ，１Ｈ）、１．７８−１．７０（ｍ，１Ｈ）、１．６１−１．５５（ｍ，２Ｈ）、１．４５（ｔ，３Ｈ）、１．４４−１．３５（ｍ，２Ｈ）、０．９３（ｔ，３Ｈ）．
【０１７０】
［実施例２］
１−（４−ブトキシシクロヘキシル）−４−エトキシ−２，３−ジフルオロベンゼン（１−ａ−２−２２）を下記に示す合成スキームに従って合成した。
【０１７１】
0005958608.tif 000047
【０１７２】
化合物（Ｔ−７）の合成
実施例１で得られた化合物（Ｔ−４）（８８．８ｇ）をイソプロピルアルコール（以下、ＩＰＡという）（４００ｍｌ）に溶解させ、Ｐｄ−Ｃを加えて、水素雰囲気下室温にて６時間撹拌した。反応終了後Ｐｄ−Ｃをろ別し、減圧濃縮して無色固体を得た。このものをシリカゲルカラムクロマトグラフィー（容量比で、ヘプタン：酢酸エチル＝２０：１）、及び再結晶（ソルミックス）することにより、（Ｔ−５）を無色結晶として（８７．６ｇ、収率９９％）得た。
【０１７３】
化合物（Ｔ−８）の合成
上記工程で得られた化合物（Ｔ−７）（８７．６ｇ）をトルエン（３００ｍｌ）に溶解させ、ギ酸（１００ｍｌ）を加えて、４時間加熱還流した。反応終了後トルエンにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−８）を無色結晶として（６７．２ｇ、収率８９％）得た。
【０１７４】
化合物（Ｔ−９）の合成
ＬＡＨ（５．１ｇ）のＤＭＦ（４００ｍｌ）懸濁溶液に、上記工程で得られた化合物（Ｔ−８）（６７．２ｇ）のＤＭＦ溶液を氷冷下、発泡に注意しながら滴下した。滴下終了後室温まで昇温し、５時間撹拌した。反応終了後氷冷した２Ｎ−ＨＣｌ（１００ｍｌ）を加え、酢酸エチルにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−９）を無色結晶として（６５．７ｇ、収率９７％）得た。
【０１７５】
１−（４−ブトキシシクロヘキシル）−４−エトキシ−２，３−ジフルオロベンゼン（１−ａ−２−２２）の合成。
ＮａＨ（１．０６ｇ）のＤＭＦ（１００ｍｌ）懸濁溶液に、上記工程で得られた化合物（Ｔ−９）（１０．３ｇ）のＤＭＦ溶液を発泡に注意しながら滴下した。その後、ブロモブタン（６．０５ｇ）のＤＭＦ溶液を滴下し、１００℃で１２時間加熱撹拌した。反応終了後トルエン抽出し、水、飽和塩化アンモニウム水溶液、水、飽和塩化ナトリウム水溶液にて洗浄した後、無水硫酸マグネシウムで乾燥し、減圧濃縮して無色固体を得た。このものをシリカゲルカラムクロマトグラフィー（容量比で、ヘプタン：酢酸エチル＝２０：１）、及び再結晶（ソルミックス）することにより、１−（４−ブトキシシクロヘキシル）−４−エトキシ−２，３−ジフルオロベンゼン（１−ａ−２−２２）を無色結晶として（９．４１ｇ、収率７５％）得た。
【０１７６】
この化合物の物性は、ＮＩ＝−１６．１℃，Δε＝−７．６２，  Δｎ＝０．０６５，  η＝４４．６ｍＰａ・ｓ，  Ｋ３３／Ｋ１１＝１．１４４，  Ｃ  ４０．３  Ｉｓｏ  であった。物性は［実施例１］と同様にして測定した。
【０１７７】
１Ｈ−ＮＭＲ（ＣＤＣｌ３）：δ（ｐｐｍ）；６．８１（ｔ，１Ｈ）、６．６６（ｔ，１Ｈ）、４．０８（ｑ，２Ｈ）、３．８４（ｔ，２Ｈ）、３．２９−３．２３（ｍ，１Ｈ）、２．７８−２．７４（ｍ，１Ｈ）、２．１５（ｄ，２Ｈ）、１．８９（ｄ，２Ｈ）、１．５９−１．３４（ｍ，８Ｈ）、１．４３（ｔ，３Ｈ）、０．９３（ｔ，３Ｈ）．
【０１７８】
［実施例３］
１−（４−エトキシシクロヘキシル）−４−エトキシ−２，３−ジフルオロベンゼン（１−ａ−２−４）を実施例２に示した方法と同様にして、化合物（Ｔ−９）（１０．３ｇ）、ＮａＨ（１．０６ｇ）、およびブロモエタン（４．８１ｇ）より、無色結晶として（７．８２ｇ、収率６３％）得た。
【０１７９】
この化合物の物性は、ＮＩ＝−２６．１℃，Δε＝−７．５７，  Δｎ＝０．０６７，  η＝４２．７ｍＰａ・ｓ，  Ｋ３３／Ｋ１１＝１．２６０，  Ｃ  ６４．７  Ｉｓｏ  であった。物性は［実施例１］と同様にして測定した。
【０１８０】
１Ｈ−ＮＭＲ（ＣＤＣｌ３）：δ（ｐｐｍ）；６．９４（ｔ，１Ｈ）、６．６６（ｔ，１Ｈ）、４．０９（ｔ，２Ｈ）、３．９０（ｔ，２Ｈ）、３．１５−３．２０（ｍ，１Ｈ）、２．７５−２．６９（ｍ，１Ｈ）、２．０７（ｄ，２Ｈ）、１．８６（ｄ，２Ｈ）、１．５５−１．２３（ｍ，４Ｈ）、１．３２（ｔ，３Ｈ）、１．１０（ｔ，３Ｈ）．
【０１８１】
［実施例４］
（Ｅ）−１−（４−（ブト−２−エニルオキシ）シシクロヘキシル）−４−エトキシ−２，３−ジフルオロベンゼン（１−ａ−２−６０）を実施例２に示した方法と同様にして、化合物（Ｔ−９）（１０．３ｇ）、ＮａＨ（１．０６ｇ）、およびクロチルブロミド（５．９１ｇ）より、無色結晶として（７．１７ｇ、収率５７％）得た。
【０１８２】
この化合物の物性は、ＮＩ＝−１３．４℃，Δε＝−７．３８，  Δｎ＝０．０８３，  η＝４８．６ｍＰａ・ｓ，  Ｋ３３／Ｋ１１＝１．２８６，  Ｃ  ６０．８  Ｉｓｏ  であった。物性は［実施例１］と同様にして測定した。
【０１８３】
１Ｈ−ＮＭＲ（ＣＤＣｌ３）：δ（ｐｐｍ）；６．９４（ｄ，１Ｈ）、６．６６（ｄ，１Ｈ）、５．６９−５．６７（ｍ，２Ｈ）、４．０９（ｑ，２Ｈ）、４．０４（ｄ，２Ｈ）、２．７９−２．７２（ｍ，２Ｈ）、２．０５（ｄ，３Ｈ）、１．８６−１．４５（ｍ，８Ｈ）、１．３２（ｔ，３Ｈ）．
【０１８４】
［実施例５］
１−（４−ブトキシシクロヘキシル）−４−（４−エトキシシクロヘキシル）−２，３−ジフルオロベンゼン（１−ｂ−３−６）を下記に示す合成スキームに従って合成した。
【０１８５】
0005958608.tif 000048
【０１８６】
化合物（Ｔ−１１）の合成
２，３−ジフルオロブロモベンゼン（Ｔ−１０）（１１５．２ｇ）をＤｒｙＴＨＦ（６００ｍｌ）に溶解させ、−７０℃まで冷却した。窒素雰囲気下ｎ−ＢｕＬｉ（３６４ｍｌ）を滴下し、−７０℃で２時間撹拌した。その後シクロヘキサンジオンモノエチレンケタール（Ｔ−３）（９３．６ｇ）のＤｒｙＴＨＦ溶液を−７０℃でゆっくりと滴下し、室温まで昇温して１６時間撹拌した。反応終了後２Ｎ−ＨＣｌ（２００ｍｌ）を加え、トルエンにて抽出し、水、飽和塩化ナトリウム水溶液にて洗浄した後、無水硫酸マグネシウムで乾燥し、減圧濃縮して淡茶色固体を得た。このものをトルエン（４００ｍｌ）に溶解させ、ｐ−ＴｓＯＨ（４．７４ｇ）を加えて、脱水しながら４時間加熱還流した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−１１）を無色結晶として（１２１．０ｇ、収率８０％）得た。
【０１８７】
化合物（Ｔ−１２）の合成
上記工程で得られた化合物（Ｔ−１１）（６０．５ｇ）をＩＰＡ（２００ｍｌ）に溶解させ、Ｐｄ−Ｃを加えて、水素雰囲気下室温にて６時間撹拌した。反応終了後Ｐｄ−Ｃをろ別し、減圧濃縮して無色固体を得た。このものをシリカゲルカラムクロマトグラフィー（容量比で、ヘプタン：酢酸エチル＝２０：１）、及び再結晶（ソルミックス）することにより、（Ｔ−１２）を無色結晶として（５９．２ｇ、収率９７％）得た。
【０１８８】
化合物（Ｔ−１３）の合成
上記工程で得られた化合物（Ｔ−１２）（５９．２ｇ）をトルエン（２００ｍｌ）に溶解させ、ギ酸（５０ｍｌ）を加えて、４時間加熱還流した。反応終了後トルエンにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−１３）を無色結晶として（４０．６ｇ、収率８３％）得た。
【０１８９】
化合物（Ｔ−１４）の合成
ＬＡＨ（３．７ｇ）のＤＭＦ（５０ｍｌ）懸濁溶液に、上記工程で得られた化合物（Ｔ−１３）（４０．６ｇ）のＤＭＦ溶液を氷冷下、発泡に注意しながら滴下した。滴下終了後室温まで昇温し、５時間撹拌した。反応終了後氷冷した２Ｎ−ＨＣｌ（５０ｍｌ）を加え、酢酸エチルにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−１４）を無色結晶として（４０．６ｇ、収率９９％）得た。
【０１９０】
化合物（Ｔ−１５）の合成。
ＮａＨ（１０．１ｇ）のＤＭＦ（１００ｍｌ）懸濁溶液に、上記工程で得られた化合物（Ｔ−１４）（４０．６ｇ）のＤＭＦ溶液を発泡に注意しながら滴下した。その後、ブロモブタン（２８．９ｇ）のＤＭＦ溶液を滴下し、１００℃で１２時間加熱撹拌した。反応終了後トルエン抽出し、水、飽和塩化アンモニウム水溶液、水、飽和塩化ナトリウム水溶液にて洗浄した後、無水硫酸マグネシウムで乾燥し、減圧濃縮して無色固体を得た。このものをシリカゲルカラムクロマトグラフィー（容量比で、ヘプタン：酢酸エチル＝２０：１）することにより、（Ｔ−１５）を無色液体として（３６．３ｇ、収率７１％）得た。
【０１９１】
化合物（Ｔ−１６）の合成
上記工程で得られた化合物（Ｔ−１５）（１２．１ｇ）をＤｒｙＴＨＦ（１００ｍｌ）に溶解させ、−７０℃まで冷却した。窒素雰囲気下ｎ−ＢｕＬｉ（４１ｍｌ）を滴下し、−７０℃で２時間撹拌した。その後シクロヘキサンジオンモノエチレンケタール（Ｔ−３）（７．８０ｇ）のＤｒｙＴＨＦ溶液を−７０℃でゆっくりと滴下し、室温まで昇温して１６時間撹拌した。反応終了後２Ｎ−ＨＣｌ（５０ｍｌ）を加え、トルエンにて抽出し、水、飽和塩化ナトリウム水溶液にて洗浄した後、無水硫酸マグネシウムで乾燥し、減圧濃縮して淡茶色固体を得た。このものをトルエン（１００ｍｌ）に溶解させ、ｐ−ＴｓＯＨ（０．１１ｇ）を加えて、脱水しながら４時間加熱還流した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−１６）を無色結晶として（１０．１ｇ、収率５５％）得た。
【０１９２】
化合物（Ｔ−１７）の合成
上記工程で得られた化合物（Ｔ−１６）（１０．１ｇ）をＩＰＡ（１００ｍｌ）に溶解させ、Ｐｄ−Ｃを加えて、水素雰囲気下室温にて６時間撹拌した。反応終了後Ｐｄ−Ｃをろ別し、減圧濃縮して無色固体を得た。このものをシリカゲルカラムクロマトグラフィー（容量比で、ヘプタン：酢酸エチル＝２０：１）、及び再結晶（ソルミックス）することにより、（Ｔ−１７）を無色結晶として（９．８ｇ、収率９６％）得た。
【０１９３】
化合物（Ｔ−１８）の合成
上記工程で得られた化合物（Ｔ−１７）（９．８ｇ）をトルエン（１００ｍｌ）に溶解させ、ギ酸（２０ｍｌ）を加えて、４時間加熱還流した。反応終了後トルエンにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−１８）を無色結晶として（７．５ｇ、収率８６％）得た。
【０１９４】
化合物（Ｔ−１９）の合成
ＬＡＨ（０．３９ｇ）のＤＭＦ（４０ｍｌ）懸濁溶液に、上記工程で得られた化合物（Ｔ−１８）（７．５ｇ）のＤＭＦ溶液を氷冷下、発泡に注意しながら滴下した。滴下終了後室温まで昇温し、５時間撹拌した。反応終了後氷冷した２Ｎ−ＨＣｌ（５０ｍｌ）を加え、酢酸エチルにて抽出し、水、飽和炭酸水素ナトリウム水溶液、水、飽和塩化ナトリウム水溶液にて洗浄した後、無水硫酸マグネシウムで乾燥し、減圧濃縮して無色固体を得た。このものを再結晶（ソルミックス）することにより、（Ｔ−１９）を無色結晶として（６．７ｇ、収率８９％）得た。
【０１９５】
１−（４−ブトキシシクロヘキシル）−４−（４−エトキシシクロヘキシル）−２，３−ジフルオロベンゼン（１−ｂ−３−６）の合成。
ＮａＨ（０．２７ｇ）のＤＭＦ（５０ｍｌ）懸濁溶液に、上記工程で得られた化合物（Ｔ−１９）（３．５ｇ）のＤＭＦ溶液を発泡に注意しながら滴下した。その後、ブロモブタン（１１．９ｇ）のＤＭＦ溶液を滴下し、１００℃で１２時間加熱撹拌した。反応終了後トルエン抽出し、水、飽和塩化アンモニウム水溶液、水、飽和塩化ナトリウム水溶液にて洗浄した後、無水硫酸マグネシウムで乾燥し、減圧濃縮して無色固体を得た。このものをシリカゲルカラムクロマトグラフィー（容量比で、ヘプタン：酢酸エチル＝２０：１）、及び再結晶（ソルミックス）することにより、１−（４−ブトキシシクロヘキシル）−４−（４−エトキシシクロヘキシル）−２，３−ジフルオロベンゼン（１−ｂ−３−６）を無色結晶として（１．７９ｇ、収率４８％）得た。
【０１９６】
この化合物の物性は、ＮＩ＝６２．６℃，Δε＝−５．１３，  Δｎ＝０．０９２，  η＝６４．８ｍＰａ・ｓ，  Ｋ３３／Ｋ１１＝１．３４６，  Ｃ  ６５．１  Ｎ  ９９．９  Ｉｓｏ  であった。物性は［実施例１］と同様にして測定した。
【０１９７】
１Ｈ−ＮＭＲ（ＣＤＣｌ３）：δ（ｐｐｍ）；６．８６（ｄ，２Ｈ）、３．５５（ｑ，２Ｈ）、３．４９（ｔ，２Ｈ）、３．３１−３．２４（ｍ，２Ｈ）、２．８３−２．７７（ｍ，２Ｈ）、２．１５（ｄ，４Ｈ）、１．８９（ｄ，４Ｈ）、１．５８−１．３５（ｍ，１２Ｈ）、１．２１（ｔ，３Ｈ）、０．９３（ｔ，３Ｈ）．
【０１９８】
［実施例６］
４−エトキシ−２，３−ジフルオロフェニルボロン酸（Ｔ−２０）の合成。
【０１９９】
0005958608.tif 000049
【０２００】
上記に示す合成スキームに従って、実施例１の中間体として得られた化合物（Ｔ−２）（１２９．５ｇ）をＤｒｙＴＨＦ（５００ｍｌ）に溶解させ、−７０℃まで冷却した。窒素雰囲気下ｎ−ＢｕＬｉ（５００ｍｌ）を滴下し、−７０℃で２時間撹拌した。その後ホウ酸トリメチル（１２９．５ｇ）のＤｒｙＴＨＦ溶液を−７０℃でゆっくりと滴下し、室温まで昇温して１６時間撹拌した。反応終了後２Ｎ−ＨＣｌ（２００ｍｌ）を加えた後、トルエンにて抽出し、水、飽和塩化ナトリウム水溶液にて洗浄した後、無水硫酸マグネシウムで乾燥し、減圧濃縮して淡茶色固体を得た。このものを再結晶（容量比で、ヘプタン：トルエン＝４：１）することにより、（Ｔ−２０）を無色結晶として（１１７．２ｇ、収率７１％）得た。
【０２０１】
４−（４−ブトキシシクロヘキ−１−エニル）−４′−エトキシ−２，２′，３，３′−テトラフルオロビフェニル（１−ｃ−１−５２）を下記に示す合成スキームに従って合成した。
【０２０２】
0005958608.tif 000050
【０２０３】
化合物（Ｔ−２３）の合成
実施例５において化合物（Ｔ−１５）を合成した方法と同様にして、上記に示す合成スキームに従い、化合物（Ｔ−１１）（６０．５ｇ）から、化合物（Ｔ−２３）を無色液体として（１２．７ｇ、収率４１％）得た。
【０２０４】
化合物（Ｔ−２４）の合成
上記工程で得られた化合物（Ｔ−２３）（１２．７ｇ）をＤｒｙＴＨＦ（１００ｍｌ）に溶解させ、−７０℃まで冷却した。窒素雰囲気下ｎ−ＢｕＬｉ（４３ｍｌ）を滴下し、−７０℃で２時間撹拌した。その後ヨウ素（４．４０ｇ）のＤｒｙＴＨＦ溶液を−７０℃でゆっくりと滴下し、室温まで昇温して１６時間撹拌した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−２４）を無色結晶として（１４．２ｇ、収率７６％）得た。
【０２０５】
４−（４−ブトキシシクロヘキ−１−エニル）−４′−エトキシ−２，２′，３，３′−テトラフルオロビフェニル（１−ｃ−１−５２）の合成
上記工程で得た化合物（Ｔ−２４）（７．１０ｇ）と化合物（Ｔ−２０）（４．０２ｇ）をＩＰＡに溶解させ、Ｐｄ（ＰＰｈ３）４（０．２１ｇ）および炭酸ナトリウム（５．７６ｇ）を加えて６時間加熱還流した。反応終了後酢酸エチルにて抽出し、２Ｎ−ＮａＯＨ水溶液、飽和炭酸水素ナトリウム水溶液、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（容量比で、ヘプタン：エタノール＝１：１）することにより、４−（４−ブトキシシクロヘキ−１−エニル）−４′−エトキシ−２，２′，３，３′−テトラフルオロビフェニル（１−ｃ−１−５２）を無色結晶として（４．０５ｇ、収率５３％）得た。
【０２０６】
この化合物の物性は、ＮＩ＝７３．９℃，Δε＝−８．３１，  Δｎ＝０．１７２，  η＝８７．６ｍＰａ・ｓ，  Ｋ３３／Ｋ１１＝１．１３２，  Ｃ  ５１．２  Ｎ  ７０．５  Ｉｓｏ  であった。物性は［実施例１］と同様にして測定した。
【０２０７】
１Ｈ−ＮＭＲ（ＣＤＣｌ３）：δ（ｐｐｍ）；７．０６−７．０２（ｍ，３Ｈ）、６．８１（ｔ，１Ｈ）、５．９５（ｓ，１Ｈ）、４．１７（ｑ，２Ｈ）、３．６８−３．６３（ｍ，１Ｈ）、３．５７−３．４８（ｍ，２Ｈ）、２．６１−２．４９（ｍ，３Ｈ）、２．２５−２．２０（ｍ，１Ｈ）、２．０８−２．０５（ｍ，１Ｈ）、１．８２−１．７６（ｍ，１Ｈ）、１．６２−１．５４（ｍ，２Ｈ）、１．４９（ｔ，３Ｈ）、１．４４−１．３７（ｍ，２Ｈ）、０．９４（ｔ，３Ｈ）．
【０２０８】
［実施例７］
４−エトキシ−３−フルオロフェニルボロン酸（Ｔ−２７）の合成。
【０２０９】
0005958608.tif 000051
【０２１０】
４−ブロモ−２−フルオロフェノール（Ｔ−２５）（７６．４ｇ）、ブロモエタン（５２．３ｇ）、およびＴＢＡＢ（６．４４ｇ）の水（４００ｍｌ）溶液に、水酸化ナトリウム（２０．２ｇ）を加え、窒素雰囲気下８０℃で６時間加熱撹拌した。反応終了後ヘプタンにて抽出し、有機層を水および飽和塩化ナトリウム水溶液にて洗浄した後、無水硫酸マグネシウムで乾燥し、減圧濃縮して黒色油状物を得た。このものを蒸留にて精製することにより、１−エトキシ−２，３−ジフルオロブロモベンゼン（Ｔ−２６）を無色油状物として（７８．０ｇ、収率９０％）得た。
この化合物（Ｔ−２６）（４３．８ｇ）をＤｒｙＴＨＦ（４００ｍｌ）に溶解させ、−７０℃まで冷却した。窒素雰囲気下ｎ−ＢｕＬｉ（１３３ｍｌ）を滴下し、−７０℃で２時間撹拌した。その後ホウ酸トリメチル（６４．８ｇ）のＤｒｙＴＨＦ溶液を−７０℃でゆっくりと滴下し、室温まで昇温して１６時間撹拌した。反応終了後２Ｎ−ＨＣｌ（２００ｍｌ）を加えた後、トルエンにて抽出し、水、飽和塩化ナトリウム水溶液にて洗浄した後、無水硫酸マグネシウムで乾燥し、減圧濃縮して淡茶色固体を得た。このものを再結晶（容量比で、ヘプタン：トルエン＝４：１）することにより、（Ｔ−２７）を無色結晶として（２３．９ｇ、収率６５％）得た。
【０２１１】
４−（４−ブトキシシクロヘキ−１−エニル）−４′−エトキシ−２，３，３′−トリフルオロビフェニル（１−ｃ−１−５１）を実施例６に示した方法と同様にして、化合物（Ｔ−２４）（７．１０ｇ）、４−エトキシ−３−フルオロフェニルボロン酸（Ｔ−２７）（３．６７ｇ）、Ｐｄ（ＰＰｈ３）４（０．２１ｇ）、および炭酸ナトリウム（５．７６ｇ）より、無色結晶として（３．８３ｇ、収率５２％）得た。
【０２１２】
この化合物の物性は、ＮＩ＝８７．９℃，Δε＝−５．１７，  Δｎ＝０．１９２，  η＝７８．１ｍＰａ・ｓ，  Ｋ３３／Ｋ１１＝１．０５，  Ｃ  ３５．９  Ｃ  ４６．６  ＳＡ  ８１．８  Ｎ  ９７．５  Ｉｓｏ  であった。物性は［実施例１］と同様にして測定した。
【０２１３】
１Ｈ−ＮＭＲ（ＣＤＣｌ３）：δ（ｐｐｍ）；７．３１−７．２４（ｍ，２Ｈ）、７．１０−７．０２（ｍ，３Ｈ）、５．９４（ｓ，１Ｈ）、４．１６（ｑ，２Ｈ）、３．６７−３．６２（ｍ，１Ｈ）、３．５７−３．４８（ｍ，２Ｈ）、２．６０−２．４９（ｍ，３Ｈ）、２．２５−２．２０（ｍ，１Ｈ）、２．０８−２．０４（ｍ，１Ｈ）、１．８２−１．７５（ｍ，１Ｈ）、１．６２−１．５６（ｍ，２Ｈ）、１．４８（ｔ，３Ｈ）、１．４４−１．３６（ｍ，２Ｈ）、０．９４（ｔ，３Ｈ）．
【０２１４】
［実施例８］
４−（４−ブトキシシクロヘキシル）−４′−エトキシ−２，２′，３，３′−テトラフルオロビフェニル（１−ｃ−２−５２）を下記に示す合成スキームに従って合成した。
【０２１５】
0005958608.tif 000052
【０２１６】
化合物（Ｔ−２８）の合成
実施例５の中間体として得られた化合物（Ｔ−１５）（２４．２ｇ）をＤｒｙＴＨＦ（１００ｍｌ）に溶解させ、−７０℃まで冷却した。窒素雰囲気下ｎ−ＢｕＬｉ（８２ｍｌ）を滴下し、−７０℃で２時間撹拌した。その後ヨウ素（１３．８ｇ）のＤｒｙＴＨＦ溶液を−７０℃でゆっくりと滴下し、室温まで昇温して１６時間撹拌した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−２４）を無色結晶として（２４．２ｇ、収率６８％）得た。
【０２１７】
４−（４−ブトキシシクロヘキシル）−４′−エトキシ−２，２′，３，３′−テトラフルオロビフェニル（１−ｃ−２−５２）の合成
上記工程で得た化合物（Ｔ−２８）（６．１０ｇ）と化合物（Ｔ−２０）（３．７２ｇ）をＩＰＡに溶解させ、Ｐｄ（ＰＰｈ３）４（０．１８ｇ）および炭酸ナトリウム（４．９２ｇ）を加えて６時間加熱還流した。反応終了後酢酸エチルにて抽出し、２Ｎ−ＮａＯＨ水溶液、飽和炭酸水素ナトリウム水溶液、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（容量比で、ヘプタン：エタノール＝１：１）することにより、４−（４−ブトキシシクロヘキ−１−エニル）−４′−エトキシ−２，２′，３，３′−テトラフルオロビフェニル（１−ｃ−２−５２）を無色結晶として（３．７４ｇ、収率５７％）得た。
【０２１８】
この化合物の物性は、ＮＩ＝９２．６℃，Δε＝−９．４５，  Δｎ＝０．１４８，  η＝９５．３ｍＰａ・ｓ，  Ｋ３３／Ｋ１１＝１．３２３，  Ｃ  ６２．９  Ｎ  １０８．３  Ｉｓｏ  であった。物性は［実施例１］と同様にして測定した。
【０２１９】
１Ｈ−ＮＭＲ（ＣＤＣｌ３）：δ（ｐｐｍ）；７．０６−６．９９（ｍ，３Ｈ）、６．８０（ｔ，１Ｈ）、４．１７（ｑ，２Ｈ）、３．５０（ｔ，２Ｈ）、３．３１−３．２７（ｍ，１Ｈ）、２．９１−２．８７（ｍ，２Ｈ）、２．２０（ｄ，２Ｈ）、１．９６（ｄ，２Ｈ）、１．６１−１．５２（ｍ，４Ｈ）、１．４８（ｔ，３Ｈ）、１．４５−１．３６（ｍ，３Ｈ）、０．９３（ｔ，３Ｈ）．
【０２２０】
［実施例９］
４−（４−ブトキシシクロヘキシル）−４′−エトキシ−２，３，３′−トリフルオロビフェニル（１−ｃ−２−５１）を実施例８に示した方法と同様にして、化合物（Ｔ−２８）（６．１０ｇ）、４−エトキシ−３−フルオロフェニルボロン酸（Ｔ−２７）（３．４２ｇ）、Ｐｄ（ＰＰｈ３）４（０．１８ｇ）、および炭酸ナトリウム（４．９２ｇ）より、無色結晶として（３．２１ｇ、収率５１％）得た。
【０２２１】
この化合物の物性は、ＮＩ＝１０５．３℃，Δε＝−５．７８，  Δｎ＝０．１６０，  η＝８３．７ｍＰａ・ｓ，  Ｋ３３／Ｋ１１＝１．３８８，  Ｃ  ４９．８  Ｃ  ５８．２  ＳＡ  ７２．８  Ｎ  １２４．６  Ｉｓｏ  であった。物性は［実施例１］と同様にして測定した。
【０２２２】
１Ｈ−ＮＭＲ（ＣＤＣｌ３）：δ（ｐｐｍ）；７．２９−７．２３（ｍ，２Ｈ）、７．０７（ｔ，１Ｈ）、７．０３−６．９９（ｍ，２Ｈ）、４．１５（ｑ，２Ｈ）、３．４９（ｔ，２Ｈ）、３．３２−３．２６（ｍ，１Ｈ）、２．９０−２．８５（ｍ，２Ｈ）、２．１８（ｄ，２Ｈ）、１．９４（ｄ，２Ｈ）、１．５９−１．５１（ｍ，４Ｈ）、１．４８（ｔ，３Ｈ）、１．４５−１．３５（ｍ，３Ｈ）、０．９４（ｔ，３Ｈ）．
［実施例１０］
４−（４−エトキシシクロヘキシル）−４′−エトキシ−２，２′，３，３′−テトラフルオロビフェニル（１−ｃ−２−８）を実施例８に示した方法と同様にして、４−（４−エトキシシクロヘキシル）−２，３，−ジフルオロヨードベンゼン（５．６７ｇ）、４−エトキシ−３−フルオロフェニルボロン酸（Ｔ−２７）（３．７２ｇ）、Ｐｄ（ＰＰｈ３）４（０．１７ｇ）、および炭酸ナトリウム（４．９２ｇ）より、無色結晶として（３．５６ｇ、収率５８％）得た。
【０２２３】
この化合物の物性は、ＮＩ＝９０．６℃，Δε＝−１０．２２，  Δｎ＝０．１４９，  η＝９２．１ｍＰａ・ｓ，  Ｋ３３／Ｋ１１＝１．７０７，  Ｃ  ９９．５  Ｎ  １１４．０  Ｉｓｏ  であった。物性は［実施例１］と同様にして測定した。
【０２２４】
１Ｈ−ＮＭＲ（ＣＤＣｌ３）：δ（ｐｐｍ）；７．０６−６．９８（ｍ，３Ｈ）、６．８０（ｔ，１Ｈ）、４．１７（ｑ，２Ｈ）、４．１５（ｑ，２Ｈ）、３．３１−３．２７（ｍ，１Ｈ）、２．２０（ｄ，２Ｈ）、１．９６（ｄ，２Ｈ）、１．５９−１．５１（ｍ，２Ｈ）、１．４８（ｔ，３Ｈ）、１．４５（ｔ，３Ｈ）１．４５−１．３６（ｍ，３Ｈ）．
【０２２５】
［実施例１１］
４″−ブトキシ−４−エトキシ−２，２′，３，３′−テトラフルオロ−１，１′：４′，１″−ターフェニル（ｉ−ｄ−５２）を下記に示す合成スキームに従って合成した。
【０２２６】
0005958608.tif 000053
【０２２７】
４−ブロモフェノール（Ｔ−２９）（３４．６ｇ）、ブロモブタン（３０．１ｇ）、およびＴＢＡＢ（３．２２ｇ）の水（２００ｍｌ）溶液に、水酸化ナトリウム（１０．１ｇ）を加え、窒素雰囲気下８０℃で６時間加熱撹拌した。反応終了後ヘプタンにて抽出し、有機層を水および飽和塩化ナトリウム水溶液にて洗浄した後、無水硫酸マグネシウムで乾燥し、減圧濃縮して黒色油状物を得た。このものを蒸留にて精製することにより、１−ブトキシブロモベンゼン（Ｔ−３０）を無色油状物として（３９．４ｇ、収率８６％）得た。
【０２２８】
４−（４−ブトキシフェニル）−２，３−ジフルオロベンゼン（Ｔ−３２）の合成
上記工程で得た化合物（Ｔ−３０）（３９．４ｇ）および２，３−ジフルオロフェニルボロン酸（Ｔ−３１）（２８．５ｇ）をＩＰＡに溶解させ、Ｐｄ（ＰＰｈ３）４（１．０４ｇ）および炭酸ナトリウム（２７．３ｇ）を加えて６時間加熱還流した。反応終了後酢酸エチルにて抽出し、２Ｎ−ＮａＯＨ水溶液、飽和炭酸水素ナトリウム水溶液、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（容量比で、ヘプタン：エタノール＝１：１）することにより、４−（４−ブトキシフェニル）−２，３−ジフルオロベンゼン（Ｔ−３２）を無色結晶として（３４．７ｇ、収率７７％）得た。
【０２２９】
４−（４−ブトキシフェニル）−２，３−ジフルオロヨードベンゼン（Ｔ−３３）の合成
上記工程で得られた化合物（Ｔ−３２）（３４．７ｇ）をＤｒｙＴＨＦ（３００ｍｌ）に溶解させ、−７０℃まで冷却した。窒素雰囲気下ｎ−ＢｕＬｉ（１３２ｍｌ）を滴下し、−７０℃で２時間撹拌した。その後ヨウ素（１６．６ｇ）のＤｒｙＴＨＦ溶液を−７０℃でゆっくりと滴下し、室温まで昇温して１６時間撹拌した。反応終了後トルエンにて抽出し、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（ソルミックス）することにより、（Ｔ−３３）を無色結晶として（３８．０ｇ、収率７４％）得た。
【０２３０】
上記工程で得た化合物（Ｔ−３３）（３．８８ｇ）と化合物（Ｔ−２０）（２．０２ｇ）をＩＰＡに溶解させ、Ｐｄ（ＰＰｈ３）４（０．１２ｇ）および炭酸ナトリウム（１．５９ｇ）を加えて６時間加熱還流した。反応終了後酢酸エチルにて抽出し、２Ｎ−ＮａＯＨ水溶液、飽和炭酸水素ナトリウム水溶液、水、飽和塩化ナトリウム水溶液にて洗浄した後、無水硫酸マグネシウムで乾燥し、減圧濃縮して淡茶色固体を得た。このものをシリカゲルカラムクロマトグラフィー（容量比で、ヘプタン：酢酸エチル＝２０：１）、及び再結晶（容量比で、ヘプタン：エタノール＝１：１）することにより、４″−ブトキシ−４−エトキシ−２，２′，３，３′−テトラフルオロ−１，１′：４′，１″−ターフェニル（ｉ−ｄ−５２）を無色結晶として（２．８０ｇ、収率６７％）得た。
【０２３１】
この化合物の物性は、ＮＩ＝１４８．６℃，Δε＝−９．３２，  Δｎ＝０．２４７，  η＝８５．６ｍＰａ・ｓ，  Ｋ３３／Ｋ１１＝１．６３３，  Ｃ  １０２．８  Ｎ  １７０．４  Ｉｓｏ  であった。物性は［実施例１］と同様にして測定した。
【０２３２】
１Ｈ−ＮＭＲ（ＣＤＣｌ３）：δ（ｐｐｍ）；７．５６（ｄ，２Ｈ）、７．２３（ｔ，１Ｈ）、７．１５（ｔ，１Ｈ）、７．０９（ｔ，１Ｈ）、７．００（ｄ，２Ｈ）、６．８５（ｔ，１Ｈ）、４．１８（ｑ，２Ｈ）、４．０３（ｔ，２Ｈ）、１．８５−１．７７（ｍ，２Ｈ）、１．５６−１．５０（ｍ，２Ｈ）、１．４８（ｔ，３Ｈ）、１．１０（ｔ，３Ｈ）．
［実施例１２］
４″−ブトキシ−４−エトキシ−２′，３，３′−トリフルオロ−１，１′：４′，１″−ターフェニル（ｉ−ｄ−５１）を実施例１１に示した方法と同様にして、４−（４−ブトキシフェニル）−２，３−ジフルオロヨードベンゼン（Ｔ−３３）（３．８８ｇ）、４−エトキシ−３−フルオロフェニルボロン酸（Ｔ−２７）（１．８４ｇ）、Ｐｄ（ＰＰｈ３）４（０．１２ｇ）、および炭酸ナトリウム（１．５９ｇ）より、無色結晶として（２．４８ｇ、収率６２％）得た。
【０２３３】
この化合物の物性は、ＮＩ＝１６２．６℃，Δε＝−４．９３，  Δｎ＝０．２８１，  η＝７９．６ｍＰａ・ｓ，  Ｋ３３／Ｋ１１＝１．７３９，  Ｃ  ８８．８  Ｎ  １８３．２  Ｉｓｏ  であった。物性は［実施例１］と同様にして測定した。
【０２３４】
１Ｈ−ＮＭＲ（ＣＤＣｌ３）：δ（ｐｐｍ）；７．５６（ｄ，２Ｈ）、７．４０−７．１５（ｍ，４Ｈ）、７．０４（ｔ，１Ｈ）、６．９９（ｄ，２Ｈ）、４．１７（ｑ，２Ｈ）、４．０２（ｔ，２Ｈ）、１．８５−１．７６（ｍ，２Ｈ）、１．５６−１．４７（ｍ，２Ｈ）、１．４９（ｔ，３Ｈ）、１．００（ｔ，３Ｈ）．
【０２３５】
［実施例１３］
４″−ブトキシ−３−クロロ−４−エトキシ−２，２′，３′−トリフルオロ−１，１′：４′，１″−ターフェニル（ｉ−ｄ−５７）を実施例１１に示した方法と同様にして、４−（４−ブトキシフェニル）−２，３−ジフルオロヨードベンゼン（Ｔ−３３）（３．８８ｇ）、３−クロロ−４−エトキシ−２−フルオロフェニルボロン酸（２．１８ｇ）、Ｐｄ（ＰＰｈ３）４（０．１２ｇ）、および炭酸ナトリウム（１．５９ｇ）より、無色結晶として（３．０８ｇ、収率７１％）得た。
【０２３６】
この化合物の物性は、ＮＩ＝１３２．６℃，Δε＝−９．０２，  Δｎ＝０．２３５，  η＝１０６．６ｍＰａ・ｓ，  Ｋ３３／Ｋ１１＝１．７０２，  Ｃ  １３１．３  Ｎ  １５６．１  Ｉｓｏ  であった。物性は［実施例１］と同様にして測定した。
【０２３７】
１Ｈ−ＮＭＲ（ＣＤＣｌ３）：δ（ｐｐｍ）；７．５３（ｄ，２Ｈ）、７．２９−７．２０（ｍ，２Ｈ）、７．１４（ｔ，１Ｈ）、７．００（ｄ，２Ｈ）、６．８２（ｄ，２Ｈ）、４．１８（ｑ，２Ｈ）、４．０３（ｔ，２Ｈ）、１．８５−１．７６（ｍ，２Ｈ）、１．５６−１．４７（ｍ，２Ｈ）、１．５２（ｔ，３Ｈ）、１．００（ｔ，３Ｈ）．
【０２３８】
［実施例１］〜［実施例１３］に記載した合成法をもとに、下記の［表１］〜［表１５］に示した化合物を合成する。なお、［実施例１］〜［実施例１３］で得られる化合物（１−ａ−１−２０）、（１−ａ−２−４）、（１−ａ−１−２２）、（１−ａ−１−６０）、（１−ｂ−３−６）、（１−ｃ−１−５１）、（１−ｃ−１−５２）、（１−ｃ−２−５１）、（１−ｃ−２−５２）、（ｉ−ｄ−５１）、（ｉ−ｄ−５２）、および（ｉ−ｄ−５７）も再掲した。
【０２３９】
0005958608.tif 000054
【０２４０】
[表１]
0005958608.tif 000055
【０２４１】
0005958608.tif 000056
【０２４２】
[表２]
0005958608.tif 000057
【０２４３】
[表３]
0005958608.tif 000058
【０２４４】
0005958608.tif 000059
【０２４５】
[表４]
0005958608.tif 000060
【０２４６】
0005958608.tif 000061
【０２４７】
[表５]
0005958608.tif 000062
【０２４８】
0005958608.tif 000063
【０２４９】
[表６]
0005958608.tif 000064
【０２５０】
[表７]
0005958608.tif 000065
【０２５１】
0005958608.tif 000066
【０２５２】
[表８]
0005958608.tif 000067
【０２５３】
[表９]
0005958608.tif 000068
【０２５４】
[表１０]
0005958608.tif 000069
【０２５５】
0005958608.tif 000070
【０２５６】
[表１１]
0005958608.tif 000071
【０２５７】
[表１２]
0005958608.tif 000072
【０２５８】
[表１３]
0005958608.tif 000073
【０２５９】
[表１４]
0005958608.tif 000074
【０２６０】
[表１５]
0005958608.tif 000075
【０２６１】
0005958608.tif 000076
【０２６２】
[表１６]
0005958608.tif 000077
【０２６３】
[表１７]
0005958608.tif 000078
【０２６４】
[表１８]
0005958608.tif 000079
【０２６５】
[表１９]
0005958608.tif 000080
【０２６６】
[表２０]
0005958608.tif 000081
【０２６７】
本発明の代表的組成の一例を以下に示す。物性の測定方法は後述する方法に従った。
【０２６８】
液晶性化合物の物性を測定する試料としては、化合物そのものを試料とする場合、化合物を母液晶と混合して試料とする場合の２種類がある。
【０２６９】
化合物を母液晶と混合した試料を用いる後者の場合には、以下の方法で測定を行う。まず、得られた液晶性化合物１５重量％と母液晶８５重量％とを混合して試料を作製する。そして、得られた試料の測定値から、下記式に示す式に示す外挿法にしたがって、外挿値を計算する。この外挿値をこの化合物の物性値とする。
【０２７０】
〈外挿値〉＝（１００×〈試料の測定値〉−〈母液晶の重量％〉×〈母液晶の測定値〉）／〈液晶性化合物の重量％〉
液晶性化合物と母液晶との割合がこの割合であっても、スメクチック相、または結晶が２５℃で析出する場合には、液晶性化合物と母液晶との割合を１０重量％：９０重量％、５重量％：９５重量％、１重量％：９９重量％の順に変更をしていき、スメクチック相、または結晶が２５℃で析出しなくなった組成で試料の測定値を得てから、上記式にしたがって外挿値を求めて、これを液晶性化合物の物性値とする。
【０２７１】
上記測定に用いる母液晶としては様々な種類が存在するが、例えば、母液晶Ａの組成は以下のとおりである。
母液晶Ａ：
【０２７２】
0005958608.tif 000082
【０２７３】
母液晶Ａの物性は次のとおりであった。上限温度（ＮＩ）＝７４．６℃；光学異方性（Δｎ）＝０．０８７；誘電率異方性（Δε）＝−１．３。
【０２７４】
この母液晶Ａに実施例１に記載の１−（４−ブトキシシクロヘキ−１−エニル）−４−エトキシ−２，３−ジフルオロベンゼン（１−ａ−１−２０）を１５重量％添加して物性を測定した。その結果、光学異方性（Δｎ）＝０．０８０；誘電率異方性（Δε）＝−５．２９であった。
【０２７５】
母液晶Ａに実施例２に記載の１−（４−ブトキシシクロヘキシル）−４−エトキシ−２，３−ジフルオロベンゼン（１−ａ−２−２２）を１５重量％添加して物性を測定した。その結果、光学異方性（Δｎ）＝０．０７０；誘電率異方性（Δε）＝−７．５０であった。
【０２７６】
［比較例１］
１−エトキシ−２，３−ジフルオロ−４−（ペンチルシクロヘキシル）ベンゼン（ｓ−１）を合成し、この化合物の１５重量％と母液晶Ａの８５重量％とからなる組成物を調製し、［実施例１］と同様にして物性を測定した。その結果、この化合物の光学異方性の値は０．０７２、誘電率異方性の値は−４．７６となり、本願化合物（１−ａ−１−２０）および（１−ａ−１−２２）の方が負に大きな誘電率異方性を有し、さらに本願化合物（１−ａ−１−２０）は大きな光学異方性を有することが分かった。
【０２７７】
母液晶Ａに実施例４に記載の（Ｅ）−１−（４−（ブト−２−エニルオキシ）シシクロヘキシル）−４−エトキシ−２，３−ジフルオロベンゼン（１−ａ−２−６０）を１５重量％添加して物性を測定した。その結果、誘電率異方性（Δε）は−７．３８であった。
【０２７８】
［比較例２］
（Ｅ）−１−４−エトキシ−２，３−ジフルオロ−４−（４−（ペント−３−エニル）シクロヘキシル）ベンゼン（ｓ−２）を合成し、この化合物の１５重量％と母液晶Ａの８５重量％とからなる組成物を調製し、［実施例１］と同様にして物性を測定した。その結果、この化合物の誘電率異方性の値は−５．８１となり、本願化合物の方が負に大きな誘電率異方性を有することが分かった。
【０２７９】
母液晶Ａに実施例５に記載の１−（４−ブトキシシクロヘキシル）−４−（４−エトキシシクロヘキシル）−２，３−ジフルオロベンゼン（１−ｂ−３−６）を１５重量％添加して物性を測定した。その結果、光学異方性（Δｎ）＝０．９２；粘度（η）＝６４．８ｍＰａ・ｓ；弾性定数比（Ｋ３３／Ｋ１１）＝１．３４６であった。
【０２８０】
［比較例３］
４−（４−エトキシ−２，３−ジフルオロフェニル）−４′−プロポキシビ（シクロヘキサン）（ｓ−６）を合成し、この化合物の１５重量％と母液晶Ａの８５重量％とからなる組成物を調製し、［実施例１］と同様にして物性を測定した。その結果、この化合物のΔｎは０．０８４、ηは１３０．８ｍＰａ・ｓ、Ｋ３３／Ｋ１１は１．０２０となり、本願化合物（１−ｂ−３−６）の方が大きな光学異方性と小さな粘度および大きな弾性定数比を有することが分かった。
【０２８１】
母液晶Ａに実施例６に記載の４−（４−ブトキシシクロヘキ−１−エニル）−４′−エトキシ−２，２′，３，３′−テトラフルオロビフェニル（１−ｃ−１−５２）を１５重量％添加して物性を測定した。その結果、光学異方性（Δｎ）＝０．１７２；誘電率異方性（Δε）＝−８．３１であった。
【０２８２】
母液晶Ａに実施例８に記載の４−（４−ブトキシシクロヘキシル）−４′−エトキシ−２，２′，３，３′−テトラフルオロビフェニル（１−ｃ−２−５２）を１５重量％添加して物性を測定した。その結果、光学異方性（Δｎ）＝０．１４８；誘電率異方性（Δε）＝−９．４５であった。
【０２８３】
［比較例４］
４−エトキシ−２，２′，３，３′−テトラフルオロ−４′−（４−ペンチルシクロヘキシルビフェニル（ｓ−５）を合成し、この化合物は母液晶Ａに１５重量％まで溶けなかったため、この化合物の１０重量％と母液晶Ａの９０重量％とからなる組成物を調製し、［実施例１］と同様にして物性を測定した。その結果、この化合物の光学異方性の値は０．１６７、誘電率異方性の値は−８．０９となり、本願化合物（１−ｃ−１−５２）および（１−ｃ−２−５２）の方が負に大きな誘電率異方性を有し、他の液晶性化合物との相溶性が良く、さらに本願化合物（１−ｃ−１−５２）は大きな光学異方性を有することが分かった。
【０２８４】
［比較例５］
４′−エトキシ−２−フルオロ−４−（４−ペンチルシクロヘキシル）ビフェニル（ｓ−３）を合成し、この化合物の１５重量％と母液晶Ａの８５重量％とからなる組成物を調製し、［実施例１］と同様にして物性を測定した。その結果、この化合物の誘電率異方性の値は−１．４６となり、本願化合物の方が負に大きな誘電率異方性を有することが分かった。
【０２８５】
さらに本発明の代表的な組成物を［組成物例１］〜［組成物例１４］にまとめた。最初に、組成物の成分である化合物とその量（重量％）を示した。化合物は［表２１］の取り決めに従い、左末端基、結合基、環構造、および右末端基の記号によって表示した。１，４−シクロヘキシレンの立体配置はトランスである。末端基の記号がない場合は、末端基が水素であることを表す。次に組成物の物性値を示した。
【０２８６】
0005958608.tif 000083
【０２８７】
特性の測定は下記の方法にしたがって行うことができる。それらの多くは、日本電子機械工業会規格（Standard of Electric Industries Association of Japan）ＥＩＡＪ・ＥＤ−２５２１Ａに記載された方法、またはこれを修飾した方法である。測定に用いたＴＮ素子には、ＴＦＴを取り付けなかった。
【０２８８】
転移温度（℃）：次のいずれかの方法で測定した。１）偏光顕微鏡を備えた融点測定装置のホットプレート（メトラー社ＦＰ−５２型ホットステージ）に試料を置き、１℃／分の速度で加熱した。試料が相変化したときの温度を測定した。２）パーキンエルマー社製走査熱量計ＤＳＣ−７システムを用い３℃／分速度で測定した。
【０２８９】
結晶はＣと表した。結晶の区別がつく場合は、それぞれＣ１またはＣ２と表した。スメクチック相はＳと表した。結晶はＮと表した。液体（アイソトロピック）はＩｓｏと表した。ネマチック相はＮと表した。スメクチック相の中で、スメクチックＢ相、スメクチックＣ相またはスメクチックＡ相の区別がつく場合は、それぞれＳＢ、ＳＣ、またはＳＡと表した。転移温度の表記として、「Ｃ  ５０．０  Ｎ  １００．０  Ｉｓｏ」とは、結晶からネマチック相への転移温度（ＣＮ）が５０．０℃であり、ネマチック相から液体への転移温度（ＮＩ）が１００．０℃であることを示す。他の表記も同様である。
【０２９０】
ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【０２９１】
ネマチック相の下限温度（ＴＣ；℃）：ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶（またはスメクチック相）に変化したとき、ＴＣを＜−２０℃と記載する。ネマチック相の下限温度を「下限温度」と略すことがある。
【０２９２】
化合物の相溶性：類似の構造を有する幾つかの化合物を混合してネマチック相を有する母液晶を調製した。測定する化合物とこの母液晶とを混合した組成物を得た。混合する割合の一例は、１５重量％の化合物と８５重量％の母液晶である。この組成物を−２０℃、−３０℃のような低い温度で３０日間保管した。この組成物の一部が結晶（またはスメクチック相）に変化したか否かを観察した。必要に応じて混合する割合と保管温度とを変更した。このようにして測定した結果から、結晶（またはスメクチック相）が析出する条件および結晶（またはスメクチック相）が析出しない条件を求めた。これらの条件が相溶性の尺度である。
【０２９３】
粘度（バルク粘度；η；２０℃で測定；ｍＰａ・ｓ）：測定にはＥ型回転粘度計を用いた。
【０２９４】
粘度（回転粘度；γ１；２５℃で測定；ｍＰａ・ｓ）：
測定はＭ．  Ｉｍａｉ  ｅｔ  ａｌ．，  Ｍｏｌｅｃｕｌａｒ  Ｃｒｙｓｔａｌｓ  ａｎｄ  Ｌｉｑｕｉｄ  Ｃｒｙｓｔａｌｓ，  Ｖｏｌ．  ２５９，  ３７  （１９９５）  に記載された方法に従った。２枚のガラス基板の間隔（セルギャップ）が２０μｍのＶＡ素子に試料を入れた。この素子に３０ボルト〜５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（ｔｒａｎｓｉｅｎｔ  ｃｕｒｒｅｎｔ）のピーク電流（ｐｅａｋ  ｃｕｒｒｅｎｔ）とピーク時間（ｐｅａｋ  ｔｉｍｅ）を測定した。これらの測定値とＭ．  Ｉｍａｉらの論文、４０頁の計算式（８）とから回転粘度の値を得た。この計算に必要な誘電率異方性は、下記の誘電率異方性で測定した値を用いた。
【０２９５】
光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビング（ｒｕｂｂｉｎｇ）したあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性の値は、Δｎ＝ｎ‖−ｎ⊥、の式から計算した。試料が組成物のときはこの方法によって光学異方性を測定した。試料が化合物のときは、化合物を適切な組成物に混合したあと光学異方性を測定した。化合物の光学異方性は外挿値である。
【０２９６】
誘電率異方性（Δε；２５℃で測定）：試料が化合物のときは、化合物を適切な組成物に混合したあと誘電率異方性を測定した。化合物の誘電率異方性は外挿値である。
よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板から、間隔（セルギャップ）が２０μｍであるＶＡ素子を組み立てた。
同様の方法で、ガラス基板にポリイミドの配向膜を調製した。得られたガラス基板の配向膜にラビング処理をした後、２枚のガラス基板の間隔が９μｍであり、ツイスト角が８０度であるＴＮ素子を組み立てた。
得られたＶＡ素子に試料（液晶組成物、または液晶性化合物と母液晶との混合物）を入れ、０．５Ｖ（１ｋＨｚ、サイン波）を印加して、液晶分子の長軸方向における誘電率（ε‖）を測定した。
また、得られたＴＮ素子に試料（液晶組成物、または液晶性化合物と母液晶との混合物）を入れ、０．５Ｖ（１ｋＨｚ、サイン波）を印加して、液晶分子の短軸方向における誘電率（ε⊥）を測定した。
誘電率異方性の値は、Δε＝ε‖−ε⊥の式から計算した。
この値が負である組成物が、負の誘電率異方性を有する組成物である。
【０２９７】
しきい値電圧（Ｖｔｈ；２５℃で測定；Ｖ）：試料が化合物のときは、化合物を適切な組成物に混合したあとしきい値電圧を測定した。化合物のしきい値電圧は外挿値である。
２枚のガラス基板の間隔（ギャップ）が約９μｍであり、ホメオトロピック配向に処理したノーマリーブラックモード（ｎｏｒｍａｌｌｙ  ｂｌａｃｋ  ｍｏｄｅ）の液晶表示素子に試料を入れた。この素子に周波数が３２Ｈｚである矩形波を印加した。矩形波の電圧を上昇させ、素子を通過する光の透過率１０％になったときの電圧の値を測定した。
【０２９８】
電圧保持率（ＶＨＲ；２５℃で測定；％）：測定に用いたＴＮ素子はポリイミド配向膜を有し、そして２枚のガラス基板の間隔（セルギャップ）は６μｍである。この素子は試料を入れたあと紫外線によって重合する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【０２９９】
［組成例１］
４Ｏ−ＣｈＢ（２Ｆ，３Ｆ）Ｂ（Ｆ）−Ｏ２          
（１−ｃ−１−５１）    ８％
４Ｏ−ＣｈＢ（２Ｆ，３Ｆ）Ｂ（２Ｆ，３Ｆ）−Ｏ２  
（１−ｃ−１−５２）    ７％
３−ＨＨ−Ｏ１                                  （１２−１）    ８％
３−ＨＨ−４                                    （１２−１）    ５％
３−ＨＢ（２Ｆ，３Ｆ）−Ｏ２                      （６−１）    ５％
５−ＨＢ（２Ｆ，３Ｆ）−Ｏ２                      （６−１）  ２１％
２−ＨＨＢ（２Ｆ，３Ｆ）−１                      （７−１）    ５％
３−ＨＨＢ（２Ｆ，３Ｆ）−１                      （７−１）    ７％
３−ＨＨＢ（２Ｆ，３Ｆ）−Ｏ２                    （７−１）  １４％
５−ＨＨＢ（２Ｆ，３Ｆ）−Ｏ２                    （７−１）  ２０％
ＮＩ＝７２．９℃；Δｎ＝０．０９５；η＝３２．４ｍＰａ・ｓ；Δε＝−４．６．
【０３００】
［組成例２］
４Ｏ−ＨＢ（２Ｆ，３Ｆ）Ｂ（Ｆ）−Ｏ２    
（１−ｃ−２−５１）    ５％
４Ｏ−ＨＢ（２Ｆ，３Ｆ）Ｂ（２Ｆ，３Ｆ）−Ｏ２  
（１−ｃ−２−５２）    ５％
４Ｏ−ＨＢ（２Ｆ，３Ｆ）Ｈ−Ｏ２          （１−ｂ−３−６）    ３％
３−ＨＢ−Ｏ１                                  （１２−５）  １５％
３−ＨＨ−４                                    （１２−１）    ５％
３−ＨＢ（２Ｆ，３Ｆ）−Ｏ２                      （６−１）  １２％
５−ＨＢ（２Ｆ，３Ｆ）−Ｏ２                      （６−１）  １２％
２−ＨＨＢ（２Ｆ，３Ｆ）−１                      （７−１）  １２％
３−ＨＨＢ（２Ｆ，３Ｆ）−１                      （７−１）  １２％
３−ＨＨＢ（２Ｆ，３Ｆ）−Ｏ２                    （７−１）  １３％
３−ＨＨＢ−１                                  （１３−１）    ６％
ＮＩ＝７７．２℃；Δｎ＝０．０９３；η＝４０．６ｍＰａ・ｓ；Δε＝−３．５．
【０３０１】
［組成例３］
４Ｏ−ＣｈＢ（２Ｆ，３Ｆ）−Ｏ２        （１−ａ−１−２０）    ５％
２Ｏ−ＨＢ（２Ｆ，３Ｆ）−Ｏ２            （１−ａ−２−４）    ５％
４Ｏ−ＨＢ（２Ｆ，３Ｆ）−Ｏ２          （１−ａ−２−２２）    ５％
５−ＨＢ−Ｏ２                                  （１２−５）    ８％
３−Ｈ２Ｂ（２Ｆ，３Ｆ）−Ｏ２                    （６−４）  ２２％
５−Ｈ２Ｂ（２Ｆ，３Ｆ）−Ｏ２                    （６−４）    ７％
２−ＨＨＢ（２Ｆ，３ＣＬ）−Ｏ２                （７−１２）    ２％
３−ＨＨＢ（２Ｆ，３ＣＬ）−Ｏ２                （７−１２）    ３％
４−ＨＨＢ（２Ｆ，３ＣＬ）−Ｏ２                （７−１２）    ２％
５−ＨＨＢ（２Ｆ，３ＣＬ）−Ｏ２                （７−１２）    ２％
３−ＨＢＢ（２Ｆ，３ＣＬ）−Ｏ２                （７−１３）    ９％
５−ＨＢＢ（２Ｆ，３ＣＬ）−Ｏ２                （７−１３）    ９％
Ｖ−ＨＨＢ−１                                  （１３−１）    ６％
３−ＨＨＢ−３                                  （１３−１）    ６％
３−ＨＨＥＢＨ−３                              （１４−６）    ３％
３−ＨＨＥＢＨ−４                              （１４−６）    ３％
３−ＨＨＥＢＨ−５                              （１４−６）    ３％
ＮＩ＝８４．７℃；Δｎ＝０．０９７；η＝３８．６ｍＰａ・ｓ；Δε＝−４．３．
上記組成物１００部にＯｐ−０５を０．２５部添加したときのピッチは６１．１μｍであった。
【０３０２】
［組成例４］
４Ｏ−ＨＢ（２Ｆ，３ＣＬ）Ｂ（２Ｆ，３Ｆ）−Ｏ２  
（１−ｃ−２−５４）    ５％
４Ｏ−ＨＢ（２Ｆ，３Ｆ）Ｂ（２Ｆ，３ＣＬ）−Ｏ２  
（１−ｃ−２−５７）    ５％
１Ｖ１Ｏ−ＨＢ（２Ｆ，３Ｆ）Ｂ（２Ｆ，３Ｆ）−Ｏ２  
（１−ｃ−２−１３６）  ３％
３−ＨＢ−Ｏ１                                  （１２−５）  １５％
３−ＨＨ−４                                    （１２−１）    ５％
３−ＨＢ（２Ｆ，３Ｆ）−Ｏ２                      （６−１）  １２％
５−ＨＢ（２Ｆ，３Ｆ）−Ｏ２                      （６−１）  １２％
２−ＨＨＢ（２Ｆ，３Ｆ）−１                      （７−１）  １２％
３−ＨＨＢ（２Ｆ，３Ｆ）−１                      （７−１）  １２％
３−ＨＨＢ（２Ｆ，３Ｆ）−Ｏ２                    （７−１）  １３％
６−ＨＥＢ（２Ｆ，３Ｆ）−Ｏ２                    （６−６）    ６％
【０３０３】
［組成例５］
１Ｖ１Ｏ−ＨＢ（２Ｆ，３Ｆ）−Ｏ２      （１−ａ−２−６０）    ３％
４Ｏ−ＨＢ（２Ｆ，３Ｆ）−Ｏ２          （１−ａ−２−２２）    ５％
３−ＨＢ−Ｏ２                                  （１２−５）  １７％
３−Ｈ２Ｂ（２Ｆ，３Ｆ）−Ｏ２                    （６−４）  １５％
５−Ｈ２Ｂ（２Ｆ，３Ｆ）−Ｏ２                    （６−４）  １５％
３−ＨＨＢ（２Ｆ，３ＣＬ）−Ｏ２                （７−１２）    ５％
３−ＨＢＢ（２Ｆ，３ＣＬ）−Ｏ２                （７−１３）    ３％
４−ＨＢＢ（２Ｆ，３ＣＬ）−Ｏ２                （７−１３）    ９％
５−ＨＢＢ（２Ｆ，３ＣＬ）−Ｏ２                （７−１３）    ９％
３−ＨＨＢ−１                                  （１３−１）    ８％
３−ＨＨＢ−３                                  （１３−１）    ８％
３−ＨＨＢ−Ｏ１                                （１３−１）    ３％
ＮＩ＝７４．４℃；Δｎ＝０．１０２；η＝３３．１ｍＰａ・ｓ；Δε＝−４．６．
【０３０４】
［組成例６］
４Ｏ−ＨＢ（２Ｆ，３Ｆ）Ｂ（Ｆ）−Ｏ２  
（１−ｃ−２−５１）    ３％
４Ｏ−ＨＢ（２Ｆ，３Ｆ）Ｂ（２Ｆ，３Ｆ）−Ｏ２  
（１−ｃ−２−５２）    ３％
３−ＨＢ−Ｏ１                                  （１２−５）  １２％
３−ＨＨ−４                                    （１２−１）    ５％
３−ＨＢ（２Ｆ，３Ｆ）−Ｏ２                      （６−１）  １２％
５−ＨＢ（２Ｆ，３Ｆ）−Ｏ２                      （６−１）  １２％
２−ＨＨＢ（２Ｆ，３Ｆ）−１                      （７−１）  １２％
３−ＨＨＢ（２Ｆ，３Ｆ）−１                      （７−１）  １２％
３−ＨＨＢ（２Ｆ，３Ｆ）−Ｏ２                    （７−１）  １０％
５−ＨＨＢ（２Ｆ，３Ｆ）−Ｏ２                    （７−１）  １３％
３−ＨＨＢ−１                                  （１３−１）    ６％
ＮＩ＝８７．４℃；Δｎ＝０．０９４；η＝３９．４ｍＰａ・ｓｅｃ；Δε＝−３．７．
【０３０５】
［組成例７］
４Ｏ−ＣｈＢ（２Ｆ，３Ｆ）Ｂ（Ｆ）−Ｏ２    
（１−ｃ−１−５１）    ４％
４Ｏ−ＣｈＢ（２Ｆ，３Ｆ）Ｂ（２Ｆ，３Ｆ）−Ｏ２  
（１−ｃ−１−５２）    ３％
２−ＢＥＢ（Ｆ）−Ｃ                            （５−１４）    ５％
３−ＢＥＢ（Ｆ）−Ｃ                            （５−１４）    ４％
４−ＢＥＢ（Ｆ）−Ｃ                            （５−１４）  １２％
１Ｖ２−ＢＥＢ（Ｆ，Ｆ）−Ｃ                    （５−１５）  １２％
３−ＨＢ−Ｏ２                                  （１２−５）  １１％
３−ＨＨ−４                                    （１２−１）    ３％
３−ＨＨＢ−Ｆ                                    （３−１）    ３％
３−ＨＨＢ−１                                  （１３−１）    ８％
３−ＨＨＢ−Ｏ１                                （１３−１）    ４％
３−ＨＢＥＢ−Ｆ                                （３−３７）    ４％
３−ＨＨＥＢ−Ｆ                                （３−１０）    ７％
５−ＨＨＥＢ−Ｆ                                （３−１０）    ３％
３−Ｈ２ＢＴＢ−２                            （１３−１７）    ４％
３−Ｈ２ＢＴＢ−３                            （１３−１７）    ４％
３−Ｈ２ＢＴＢ−４                            （１３−１７）    ４％
３−ＨＢ（Ｆ）ＴＢ−２                        （１３−１８）    ５％
ＮＩ＝８５．２℃；Δｎ＝０．１４４；Δε＝２４．８；η＝３８．９ｍＰａ・ｓｅｃ．
【０３０６】
［組成例８］
４Ｏ−ＨＢ（２Ｆ，３ＣＬ）Ｂ（２Ｆ，３Ｆ）−Ｏ２  
（１−ｃ−２−５４）    ５％
４Ｏ−ＨＢ（２Ｆ，３Ｆ）Ｂ（２Ｆ，３ＣＬ）−Ｏ２  
（１−ｃ−２−５７）    ５％
１Ｖ１Ｏ−ＨＢ（２Ｆ，３Ｆ）Ｂ（２Ｆ，３Ｆ）−Ｏ２  
（１−ｃ−２−１３６）  ４％
１Ｖ２−ＢＥＢ（Ｆ，Ｆ）−Ｃ                    （５−１５）    ４％
３−ＨＢ−Ｃ                                      （５−１）  １２％
２−ＢＴＢ−１                                （１２−１０）  １０％
５−ＨＨ−ＶＦＦ                                （１２−１）  ３０％
３−ＨＨＢ−１                                  （１３−１）    ４％
ＶＦＦ−ＨＨＢ−１                              （１３−１）    ８％
ＶＦＦ２−ＨＨＢ−１                            （１３−１）    ５％
３−Ｈ２ＢＴＢ−２                            （１３−１７）    ５％
３−Ｈ２ＢＴＢ−３                            （１３−１７）    ４％
３−Ｈ２ＢＴＢ−４                            （１３−１７）    ４％
【０３０７】
［組成例９］
４Ｏ−ＣｈＢ（２Ｆ，３Ｆ）−Ｏ２        （１−ａ−１−２０）    ３％
２Ｏ−ＨＢ（２Ｆ，３Ｆ）−Ｏ２            （１−ａ−２−４）    ３％
４Ｏ−ＨＢ（２Ｆ，３Ｆ）−Ｏ２          （１−ａ−２−２２）    ３％
２−ＨＢ−Ｃ                                      （５−１）    ５％
３−ＨＢ−Ｃ                                      （５−１）  １２％
３−ＨＢ−Ｏ２                                  （１２−５）  １５％
２−ＢＴＢ−１                                （１２−１０）    ３％
３−ＨＨＢ−Ｆ                                    （３−１）    ４％
３−ＨＨＢ−１                                  （１３−１）    ８％
３−ＨＨＢ−Ｏ１                                （１３−１）    ５％
３−ＨＨＢ−３                                  （１３−１）  １０％
３−ＨＨＥＢ−Ｆ                                （３−１０）    ３％
２−ＨＨＢ（Ｆ）−Ｆ                              （３−２）    ７％
３−ＨＨＢ（Ｆ）−Ｆ                              （３−２）    ７％
５−ＨＨＢ（Ｆ）−Ｆ                              （３−２）    ７％
３−ＨＨＢ（Ｆ，Ｆ）−Ｆ                          （３−３）    ５％
ＮＩ＝８０．４℃；Δｎ＝０．０９４；Δε＝３．７；η＝１６．５ｍＰａ・ｓｅｃ．
【０３０８】
［組成例１０］
１Ｖ１Ｏ−ＨＢ（２Ｆ，３Ｆ）−Ｏ２      （１−ａ−２−６０）    ３％
４Ｏ−ＨＢ（２Ｆ，３Ｆ）−Ｏ２          （１−ａ−２−２２）    ７％
５−ＨＢ−ＣＬ                                    （２−２）  １３％
３−ＨＨ−４                                    （１２−１）  １２％
３−ＨＨ−５                                    （１２−１）    ４％
３−ＨＨＢ−Ｆ                                    （３−１）    ４％
３−ＨＨＢ−ＣＬ                                  （３−１）    ３％
４−ＨＨＢ−ＣＬ                                  （３−１）    ４％
３−ＨＨＢ（Ｆ）−Ｆ                              （３−２）  １０％
４−ＨＨＢ（Ｆ）−Ｆ                              （３−２）    ９％
５−ＨＨＢ（Ｆ）−Ｆ                              （３−２）    ９％
７−ＨＨＢ（Ｆ）−Ｆ                              （３−２）    ８％
５−ＨＢＢ（Ｆ）−Ｆ                            （３−２３）    ３％
１Ｏ１−ＨＢＢＨ−５                            （１４−１）    ３％
３−ＨＨＢＢ（Ｆ，Ｆ）−Ｆ                        （４−６）    ２％
３−ＨＨ２ＢＢ（Ｆ，Ｆ）−Ｆ                    （４−１５）    ３％
４−ＨＨ２ＢＢ（Ｆ，Ｆ）−Ｆ                    （４−１５）    ３％
ＮＩ＝１００．３℃；Δｎ＝０．０８６；Δε＝２．１；η＝１８．３ｍＰａ・ｓｅｃ．
【０３０９】
［組成例１１］
４Ｏ−ＨＢ（２Ｆ，３ＣＬ）Ｂ（２Ｆ，３Ｆ）−Ｏ２  
（１−ｃ−２−５４）    ５％
４Ｏ−ＨＢ（２Ｆ，３Ｆ）Ｂ（２Ｆ，３ＣＬ）−Ｏ２  
（１−ｃ−２−５７）    ４％
１Ｖ１Ｏ−ＨＢ（２Ｆ，３Ｆ）Ｂ（２Ｆ，３Ｆ）−Ｏ２  
（１−ｃ−２−１３６）  ４％
５−ＨＢ−ＣＬ                                    （２−２）    ３％
７−ＨＢ（Ｆ）−Ｆ                                （２−３）    ７％
３−ＨＨ−４                                    （１２−１）    ９％
３−ＨＨ−ＥＭｅ                                （１２−２）  ２３％
５−ＨＨＥＢ−Ｆ                                （３−１０）    ８％
３−ＨＨＥＢ（Ｆ，Ｆ）−Ｆ                      （３−１２）  １０％
４−ＨＧＢ（Ｆ，Ｆ）−Ｆ                      （３−１０３）    ５％
５−ＨＧＢ（Ｆ，Ｆ）−Ｆ                      （３−１０３）    ６％
２−Ｈ２ＧＢ（Ｆ，Ｆ）−Ｆ                    （３−１０６）    ４％
３−Ｈ２ＧＢ（Ｆ，Ｆ）−Ｆ                    （３−１０６）    ５％
５−ＧＨＢ（Ｆ，Ｆ）−Ｆ                      （３−１０９）    ７％
【０３１０】
［組成例１２］
４Ｏ−ＢＢ（２Ｆ，３Ｆ）Ｂ（２Ｆ，３Ｆ）−Ｏ２  
（ｉ−ｄ−５２）    ５％
４Ｏ−ＢＢ（２Ｆ，３Ｆ）Ｂ（２Ｆ，３ＣＬ）−Ｏ２  
（ｉ−ｄ−５７）    ３％
３−ＨＨ−Ｏ１                                  （１２−１）    ８％
３−ＨＨ−４                                    （１２−１）    ５％
３−ＨＢ（２Ｆ，３Ｆ）−Ｏ２                      （６−１）  １２％
５−ＨＢ（２Ｆ，３Ｆ）−Ｏ２                      （６−１）  ２１％
２−ＨＨＢ（２Ｆ，３Ｆ）−１                      （７−１）    ５％
３−ＨＨＢ（２Ｆ，３Ｆ）−１                      （７−１）    ７％
３−ＨＨＢ（２Ｆ，３Ｆ）−Ｏ２                    （７−１）  １４％
５−ＨＨＢ（２Ｆ，３Ｆ）−Ｏ２                    （７−１）  ２０％
ＮＩ＝７２．４℃；Δｎ＝０．０９２；η＝２９．２ｍＰａ・ｓ；Δε＝−４．７．
【０３１１】
［組成例１３］
４Ｏ−ＢＢ（２Ｆ，３Ｆ）Ｂ（２Ｆ，３Ｆ）−Ｏ２  
（ｉ−ｄ−５２）    ５％
４Ｏ−ＢＢ（２Ｆ，３Ｆ）Ｂ（Ｆ）−Ｏ２      （ｉ−ｄ−５１）    ８％
３−ＨＢ−Ｏ１                                  （１２−５）  １５％
３−ＨＨ−４                                    （１２−１）    ５％
３−ＨＢ（２Ｆ，３Ｆ）−Ｏ２                      （６−１）  １２％
５−ＨＢ（２Ｆ，３Ｆ）−Ｏ２                      （６−１）  １２％
２−ＨＨＢ（２Ｆ，３Ｆ）−１                      （７−１）  １２％
３−ＨＨＢ（２Ｆ，３Ｆ）−１                      （７−１）  １２％
３−ＨＨＢ（２Ｆ，３Ｆ）−Ｏ２                    （７−１）  １３％
３−ＨＨＢ−１                                  （１３−１）    ６％
ＮＩ＝８５．９℃；Δｎ＝０．１１０；η＝４０．４ｍＰａ・ｓ；Δε＝−３．５．
【産業上の利用可能性】
【０３１２】
本発明は、他の液晶性化合物との相溶性に優れ、負に大きな誘電率異方性を有する新規液晶性化合物を提供する。
また、本発明は、この液晶性化合物を成分として、その化合物を構成する環、置換基、結合基などを適当に選択することにより、望ましい特性を有する上記の特徴を備えた新たな液晶組成物を提供し、さらにこの液晶組成物を用いた液晶表示素子を提供する。